МЕДИЦИНСКИЙ ПРИКЛЕИВАЕМЫЙ ПРИ НАДАВЛИВАНИИ ЛЕЙКОПЛАСТЫРЬ
MEDICAL PRESSURE-SENSITIVE ADHESIVE PLASTER

Предпосылки изобретения
1. Область техники
Настоящее изобретение относится к медицинскому приклеиваемому при надавливании лейкопластырю, а конкретнее к медицинскому приклеиваемому при надавливании лейкопластырю, который имеет превосходные функциональные характеристики и может прикрепляться к поверхности тела живых индивидуумов без образования морщин.
2. Описание предшествующего уровня техники
Медицинские приклеиваемые при надавливании лейкопластыри широко использовались для защиты пораженных областей на поверхности тела живых индивидуумов (такой как кожа), фиксации марлевых повязок, медицинских инструментов (таких как катетер) и тому подобных к поверхности тела живых индивидуумов и трансдермальной абсорбции лекарственных средств. В обычных случаях такие медицинские приклеиваемые при надавливании лейкопластыри предоставляются вместе с отслаиваемыми внутренними накладками и отслаиваемые накладки отклеиваются, перед тем как пластыри накладываются на поверхности тела живых индивидуумов (например, выложенная заявка на полезную модель Японии № Sho 58-124123, выложенная заявка на патент Японии № 2008-295568 и выложенная заявка на патент Японии № 2009-136557). Медицинские приклеиваемые при надавливании лейкопластыри после отделения внутренних накладок являются тонкими и обладают гибкостью и, следовательно, склонны к образованию морщин. Применение каждого медицинского приклеиваемого при надавливании лейкопластыря, при наложении которого образуются морщины, связано со следующими проблемами. То есть каждый из пластырей имеет недостаточную адгезионную способность, и приподнятая над поверхностью кожи или отклеившаяся часть пластыря в результате образования морщин служит в качестве источника попадания микроорганизмов, и невозможно получить желательную абсорбцию лекарственного средства, когда целью наложения пластыря является абсорбция содержащегося в нем лекарственного средства. Кроме того, при попытках прикрепить любой такой пластырь с предотвращением образования морщин нарушается функциональная эффективность пластыря. В связи с указанным выше имелась потребность в медицинском приклеиваемом при надавливании лейкопластыре, который мог бы быть прикреплен к поверхности тела, обеспечивая хорошие функциональные характеристики.
Краткое описание сущности изобретения
Настоящее изобретение было создано для разрешения указанных выше обычных проблем, и целью настоящего изобретения является получение медицинского приклеиваемого при надавливании лейкопластыря, который имеет превосходные функциональные характеристики и может быть прикреплен к поверхности тела живых индивидуумов без образования морщин.
Медицинский приклеиваемый при надавливании лейкопластырь в соответствии с одним вариантом осуществления настоящего изобретения включает пленочный материал основы;
первый склеивающий при надавливании адгезионный слой; и
отслаиваемую внутреннюю накладку, наслоенную с возможностью отсоединения, для покрытия первого склеивающего при надавливании адгезионного слоя в указанном прядке,
где
отслаиваемая внутренняя накладка разделена на первый отделенный элемент и второй отделенный элемент;
первый отделенный элемент помещен на расположенном в направлении по ширине конце с одной стороны первого склеивающего при надавливании адгезионного слоя для покрытия части первого склеивающего при надавливании адгезионного слоя;
второй отделенный элемент помещен для покрытия части первого склеивающего при надавливании адгезионного слоя, которая не покрыта первым отделенным элементом; и
второй отделенный элемент имеет сгибающуюся часть, проходящую к расположенному в направлении по ширине концу.
В предпочтительном варианте осуществления настоящего изобретения отслаиваемая внутренняя накладка разделена на первый отделенный элемент, второй отделенный элемент и третий отделенный элемент;
второй отделенный элемент помещен на расположенном в направлении по ширине конце с одной стороны первого склеивающего при надавливании адгезионного слоя для покрытия части первого склеивающего при надавливании адгезионного слоя;
третий отделенный элемент помещен на расположенном в направлении по ширине конце с другой стороны первого склеивающего при надавливании адгезионного слоя для покрытия части первого склеивающего при надавливании адгезионного слоя;
первый отделенный элемент помещен между вторым отделенным элементом и третьим отделенным элементом в направлении по ширине для покрытия части первого склеивающего при надавливании адгезионного слоя, которая не покрыта вторым отделенным элементом и третьим отделенным элементом; и
второй отделенный элемент и третий отделенный элемент имеют сгибающиеся части, проходящие в сторону расположенных в направлении по ширине концов.
В предпочтительном варианте осуществления настоящего изобретения сгибающаяся часть второго отделенного элемента имеет выступающую часть второго отделенного элемента, проходящую по направлению наружу от пленочного материала основы.
В предпочтительном варианте осуществления настоящего изобретения сгибающаяся часть третьего отделенного элемента имеет выступающую часть третьего отделенного элемента, проходящую по направлению наружу от пленочного материала основы.
В предпочтительном варианте осуществления настоящего изобретения первый отделенный элемент, кроме того, покрывает по меньшей мере часть второго отделенного элемента.
В предпочтительном варианте осуществления настоящего изобретения первый отделенный элемент, кроме того, покрывает по меньшей мере часть по меньшей мере одного из второго отделенного элемента и третьего отделенного элемента.
В предпочтительном варианте осуществления настоящего изобретения первый отделенный элемент имеет выступающую часть первого отделенного элемента, проходящую по направлению наружу от пленочного материала основы по меньшей мере в одном направлении по ширине.
В предпочтительном варианте осуществления настоящего изобретения выступающая часть первого отделенного элемента проходит по направлению наружу от по меньшей мере одного из второго отделенного элемента и третьего отделенного элемента.
В предпочтительном варианте осуществления настоящего изобретения медицинский приклеиваемый при надавливании лейкопластырь, кроме того, включает подложку; и
второй склеивающий при надавливании адгезионный слой,
где:
подложка помещена на сторону пленочного материала основы, противоположную первому склеивающему при надавливании адгезионному слою; и
второй склеивающий при надавливании адгезионный слой помещен между подложкой и пленочным материалом основы.
В предпочтительном варианте осуществления настоящего изобретения подложка имеет оконную часть.
В предпочтительном варианте осуществления настоящего изобретения медицинский приклеиваемый при надавливании лейкопластырь, кроме того, включает подложку, имеющую оконную часть; и
второй склеивающий при надавливании адгезионный слой,
где:
подложка, имеющая оконную часть, помещена между пленочным материалом основы и первым склеивающим при надавливании адгезионным слоем;
и второй склеивающий при надавливании адгезионный слой помещен между пленочным материалом основы и подложкой, имеющей оконную часть.
В предпочтительном варианте осуществления настоящего изобретения медицинский приклеиваемый при надавливании лейкопластырь, кроме того, включает подложку; и третий склеивающий при надавливании адгезионный слой,
где:
представлена вырезанная часть, проходящая в направлении по длине от конца, расположенного в продольном направлении, и пленочная часть и часть, содействующая фиксации, ограничены границей, по существу параллельной вырезанной части;
подложка, третий склеивающий при надавливании адгезионный слой и отслаиваемая накладка расположены в указанном порядке на пленочной части и части, содействующей фиксации;
пленочный материал основы и первый склеивающий при надавливании адгезионный слой расположены для пленочной части;
отслаиваемая накладка разделена на первый отделенный элемент и второй отделенный элемент на одном конце границы между пленочной частью и частью, содействующей фиксации, и область вблизи границы, и первый отделенный элемент, и второй отделенный элемент имеют сгибающиеся назад части путем образования линий сгибания, по существу параллельных границе между пленочной частью и частью, содействующей фиксации, на одном конце границы между пленочной частью и частью, содействующей фиксации, и вблизи к границе; и
подложка пленочной части обеспечена оконной частью.
В предпочтительном варианте осуществления настоящего изобретения медицинский приклеиваемый при надавливании лейкопластырь, кроме того, включает в части, содействующей фиксации, фиксирующий материал со стороны подложки, противоположной третьему склеивающему при надавливании адгезионному слою.
В предпочтительном варианте осуществления настоящего изобретения пленочный материал основы помещен между третьим склеивающим при надавливании адгезионным слоем и отслаиваемой накладкой, и первый склеивающий при надавливании адгезионный слой помещен между пленочным материалом основы и отслаиваемой накладкой.
В предпочтительном варианте осуществления настоящего изобретения подложка, первый склеивающий при надавливании адгезионный слой и отслаиваемая накладка расположены в указанном порядке на пленочной части и части, содействующей фиксации;
пленочный материал основы и третий склеивающий при надавливании адгезионный слой расположены на пленочной части; и
пленочный материал основы помещен на сторону подложки, противоположную первому склеивающему при надавливании адгезионному слою, и третий склеивающий при надавливании адгезионный слой помещен между пленочным материалом основы и подложкой.
В предпочтительном варианте осуществления настоящего изобретения пленочный материал основы, третий склеивающий при надавливании адгезионный слой, подложка, первый склеивающий при надавливании адгезионный слой и отслаиваемая накладка расположены в указанном порядке на пленочной части и части, содействующей фиксации.
В предпочтительном варианте осуществления настоящего изобретения отслаиваемая накладка разделена на первый отделенный элемент, второй отделенный элемент и четвертый отделенный элемент;
первый отделенный элемент и второй отделенный элемент отделены друг от друга вырезанной частью;
набор первого отделенного элемента и второго отделенного элемента и четвертого отделенного элемента отделены друг от друга вдоль линии, проходящей от конца вырезанной части в направлении, перпендикулярном вырезанной части;
первый отделенный элемент помещен в пленочной части, а второй отделенный элемент помещен в части, содействующей фиксации; и
каждый из первого отделенного элемента, второго отделенного элемента и четвертого отделенного элемента имеет сгибающуюся часть, отогнутую назад путем образования линии сгибания по линии, проходящей от конца вырезанной части в направлении, перпендикулярном вырезанной части.
В предпочтительном варианте осуществления настоящего изобретения выступающие части, каждая из которых проходит в направлении наружу от одного из первого склеивающего при надавливании адгезионного слоя и третьего склеивающего при надавливании адгезионного слоя, расположены на концах по сторонам сгибающихся частей, противоположным линиям сгибания.
В предпочтительном варианте осуществления настоящего изобретения фиксирующий материал имеет толщину от 1 мм до 13 мм.
В предпочтительном варианте осуществления настоящего изобретения фиксирующий материал имеет четырехугольную форму, сторона фиксирующего материала в направлении, перпендикулярном границе между пленочной частью и частью, содействующей фиксации, имеет длину 5 мм или более, а сторона фиксирующего материала в направлении, по существу параллельном границе между пленочной частью и частью, содействующей фиксации, имеет длину 2 мм или более.
В соответствии с другим аспектом настоящего изобретения предоставляется пленочный перевязочный материал. Пленочный перевязочный материал по настоящему изобретению получают путем использования медицинского приклеиваемого при надавливании лейкопластыря, как описано выше.
В соответствии с другим аспектом настоящего изобретения предоставляется поддерживающая повязка. Поддерживающую повязку по настоящему изобретению получают путем использования медицинского приклеиваемого при надавливании лейкопластыря, как описано выше.
В соответствии с другим аспектом настоящего изобретения предоставляется препаративная форма в виде пластыря для трансдермальной абсорбции. Препаративную форму в виде лейкопластыря для трансдермальной абсорбции лекарственного средства по настоящему изобретению получают путем использования медицинского приклеиваемого при надавливании лейкопластыря, как описано выше.
В соответствии с настоящим изобретением может быть получен следующий медицинский приклеиваемый при надавливании лейкопластырь. То есть пластырь включает накладку для отслаивания, разделенную на множество отделенных элементов, и по меньшей мере один из отделенных элементов имеет сгибающуюся часть. В результате пластырь имеет превосходные функциональные характеристики и может прикрепляться к поверхности тела живых индивидуумов, не образуя морщин. Конкретнее, сначала освобождается часть отслаиваемой накладки для отделения, а затем часть адгезионной поверхности, приклеивающейся при надавливании, прикрепляется к поверхности тела индивидуума. В результате основной корпус медицинского приклеиваемого надавливанием лейкопластыря временно накладывается с тем, чтобы можно было определить локализацию прикрепляемой части. После этого остающаяся накладка для отслаивания удаляется, и, следовательно, может быть прикреплена вся адгезионная приклеиваемая при надавливании поверхность основного корпуса медицинского приклеиваемого при надавливании лейкопластыря. Соответственно, основной корпус медицинского приклеиваемого при надавливании лейкопластыря может быть прикреплен к поверхности тела индивидуума без образования морщин и при хороших функциональных характеристиках. Кроме того, оператор может выполнять эти операции, не прикасаясь к адгезионной поверхности, приклеиваемой при надавливании.
Краткое описание чертежей
Фиг. 1А представляет собой схематический вид в плане медицинского приклеиваемого при надавливании лейкопластыря в соответствии с предпочтительным вариантом осуществления настоящего изобретения, а фиг. 1В представляет собой схематический вид медицинского приклеиваемого при надавливании лейкопластыря, показанного на фиг. 1А, в разрезе по линии 1b-1b.
Фиг. 2А представляет собой схематический вид в плане медицинского приклеиваемого при надавливании лейкопластыря в соответствии с другим предпочтительным вариантом осуществления настоящего изобретения, а фиг. 2В представляет собой схематический вид медицинского приклеиваемого при надавливании лейкопластыря, показанного на фиг. 2А, в разрезе по линии IIb-IIb.
Фиг. 3 представляет собой схематический вид в разрезе медицинского приклеиваемого при надавливании лейкопластыря в соответствии с еще одним предпочтительным вариантом осуществления настоящего изобретения.
Фиг. 4 представляет собой схематический вид в разрезе медицинского приклеиваемого при надавливании лейкопластыря в соответствии с еще одним предпочтительным вариантом осуществления настоящего изобретения.
Фиг. 5А представляет собой схематический вид в плане медицинского приклеиваемого при надавливании лейкопластыря в соответствии с еще одним предпочтительным вариантом осуществления настоящего изобретения, представленный со стороны, противоположной стороне накладки для отделения, а фиг. 5В представляет собой схематический вид медицинского приклеиваемого при надавливании лейкопластыря, показанного на фиг. 5А, в разрезе по линии Vb-Vb.
Фиг. 6А представляет собой схематический вид в плане медицинского приклеиваемого при надавливании лейкопластыря в соответствии с еще одним предпочтительным вариантом осуществления настоящего изобретения, представленный со стороны, противоположной стороне накладки для отделения, а фиг. 6В представляет собой схематический вид медицинского приклеиваемого при надавливании лейкопластыря, показанного на фиг. 6А, в разрезе по линии VIb-VIb.
Фиг. 7А представляет собой схематический вид в плане медицинского приклеиваемого при надавливании лейкопластыря в соответствии с еще одним предпочтительным вариантом осуществления настоящего изобретения, представленный со стороны, противоположной стороне накладки для отделения, а фиг. 7В представляет собой схематический вид медицинского приклеиваемого при надавливании лейкопластыря, показанного на фиг. 7А, в разрезе по линии VIIb-VIIb.
Фиг. 8А представляет собой схематический вид в плане медицинского приклеиваемого при надавливании лейкопластыря в соответствии с еще одним предпочтительным вариантом осуществления настоящего изобретения, представленный со стороны, противоположной стороне накладки для отделения, а фиг. 8В представляет собой схематический вид медицинского приклеиваемого при надавливании лейкопластыря, показанного на фиг. 8А, в разрезе по линии VIIIb-VIIIb.
Фиг. 9 представляет собой схему в перспективе с пространственным разделением деталей, иллюстрирующую медицинский приклеиваемый при надавливании лейкопластырь в соответствии с еще одним предпочтительным вариантом осуществления настоящего изобретения.
Фиг. 10А представляет собой схематический вид в плане медицинского приклеиваемого при надавливании лейкопластыря в соответствии с предпочтительным вариантом осуществления настоящего изобретения, а фиг. 10В представляет собой схематический вид медицинского приклеиваемого при надавливании лейкопластыря, показанного на фиг. 10А, в разрезе по линии Xb-Xb.
Фиг. 11 представляет собой схематический вид в разрезе медицинского приклеиваемого при надавливании лейкопластыря в соответствии с еще одним вариантом осуществления в случае, где образована вырезанная часть и накладка для отделения разделена на два элемента.
Фиг. 12 представляет собой схематический вид задней поверхности медицинского приклеиваемого при надавливании лейкопластыря в соответствии с еще одним вариантом осуществления настоящего изобретения.
Фиг. 13 представляет собой схематический вид в разрезе медицинского приклеиваемого при надавливании лейкопластыря в соответствии с еще одним предпочтительным вариантом осуществления настоящего изобретения.
Фиг. 14 представляет собой схематический вид в разрезе медицинского приклеиваемого при надавливании лейкопластыря в соответствии с еще одним предпочтительным вариантом осуществления настоящего изобретения.
Фиг. 15А представляет собой вид, иллюстрирующий вырезки в состоянии, в котором накладка для отделения сложена сгибанием назад, а фиг. 15В представляет собой вид, иллюстрирующий вырезки в состоянии, в котором накладка для отделения разогнута. Фиг. 15С представляет собой вид, иллюстрирующий, как один отделенный элемент удерживает другой отделенный элемент вырезками.
Фиг. с 16А по 16D представляют собой схематические чертежи, иллюстрирующие определенную процедуру прикрепления для медицинского приклеиваемого при надавливании лейкопластыря варианта осуществления, иллюстрируемого на фиг. 4.
Фиг. с 17А по 17D представляют собой схематические чертежи, иллюстрирующие определенную процедуру прикрепления для медицинского приклеиваемого при надавливании лейкопластыря варианта осуществления, иллюстрируемого на фиг. 9.
Фиг. с 18А по 18G представляют собой схематические чертежи, иллюстрирующие определенную процедуру прикрепления для медицинского приклеиваемого при надавливании лейкопластыря в случае, когда образована вырезанная часть и накладка для отделения разделена на два элемента.
Фиг. с 19А по 19F представляют собой схематические чертежи, иллюстрирующие определенную процедуру прикрепления для медицинского приклеиваемого при надавливании лейкопластыря (репрезентативно пленочного перевязочного материала) в случае, когда образована вырезанная часть и накладка для отделения разделена на три элемента.
Фиг. 20 представляет собой схематический чертеж в перспективе для иллюстрации состояния, в котором основной корпус медицинского приклеиваемого при надавливании лейкопластыря, иллюстрируемого на каждой из фиг. 10, прикреплен к поверхности тела индивидуума.
Детальное описание предпочтительных вариантов осуществления
Далее предпочтительные варианты осуществления настоящего изобретения будут описаны со ссылкой на чертежи. Однако настоящее изобретение не ограничивается этими конкретными вариантами осуществления.
А. Общее строение медицинского приклеиваемого при надавливании лейкопластыря
Фиг. 1А представляет собой схематический вид в плане медицинского приклеиваемого при надавливании лейкопластыря в соответствии с предпочтительным вариантом осуществления настоящего изобретения, а фиг. 1В представляет собой схематический вид медицинского приклеиваемого при надавливании лейкопластыря, показанного на фиг. 1А, в разрезе по линии 1b-1b. Следует отметить, что для облегчения обозрения иллюстрируется каждый слой и каждая часть в показанном примере, хотя соотношение между длиной, шириной и толщиной каждого из них отличается от действительного соотношения. Медицинский приклеиваемый при надавливании лейкопластырь 100 включает пленочный материал основы 110, первый склеивающий при надавливании адгезионный слой 120 и накладку для отделения 130, наслоенную с возможностью удаления для покрытия первого склеивающего при надавливании адгезионного слоя 120 в указанном порядке. Следует отметить, что фиг. 1А представляет собой схематический вид в плане, когда медицинский приклеиваемый при надавливании лейкопластырь 100 осматривается со стороны накладки для отделения 130. Кроме того, в описании слоистый материал, исключая накладку для отделения (слоистый материал пленочного основания 110 и первый склеивающий при надавливании адгезионный слой 120 на каждой из фиг. 1), может быть назван основным корпусом медицинского приклеиваемого при надавливании лейкопластыря. Имеющая плоскостной вид форма медицинского приклеиваемого при надавливании лейкопластыря не ограничивается иллюстрируемым примером, и нет необходимости в указании, что любая целесообразная форма (такая как круглая, квадратная, прямоугольная или трапециевидная) может быть принята в зависимости от предназначений. Когда в качестве имеющей плоскостной вид формы используется квадрат и треугольник, то медицинский приклеиваемый при надавливании лейкопластырь может быть представлен в свернутом в рулон виде по его длине (то есть в вертикальном направлении протяжения, показанного на фиг. 1B) и может по мере потребности использоваться после разрезания на любые соответствующие отрезки.
Накладка для отделения 130 разделена на первый отделенный элемент 131 и второй отделенный элемент 132. Весь первый склеивающий при надавливании адгезионный слой 120 покрыт первым отделенным элементом 131 и вторым отделенным элементом 132. Первый отделенный элемент 131 расположен на направленном по ширине конце на одной стороне первого склеивающего при надавливании адгезионного слоя 120 (то есть конце с правой стороны протяжения на каждой из фиг. 1А и 1B) с тем, чтобы покрыть часть первого склеивающего при надавливании адгезионного слоя 120. Второй отделенный элемент 132 размещен так, чтобы покрывать часть первого склеивающего при надавливании адгезионного слоя 120, не покрытую первым отделенным элементом 131. Когда накладка для отделения 130 разделена, как описано ниже, прикрепление основного корпуса медицинского приклеиваемого при надавливании лейкопластыря в желательное положение может эффективно достигаться и без образования складок по следующее причине. То есть сначала отделяется первый отделенный элемент 131, а затем часть первого склеивающего при надавливании адгезионного слоя 120, соответствующая первому отделенному элементу 131, прикрепляется к поверхности тела индивидуума (такой как кожа), так что основной корпус медицинского приклеиваемого при надавливании лейкопластыря может временно накладываться на кожу. После этого отслаивается второй отделенный элемент 132, и, следовательно, часть первого склеивающего при надавливании адгезионного слоя 120, соответствующая второму отделенному элементу 132, может быть прикреплена к поверхности тела индивидуума. Кроме того, после прикрепления части медицинского приклеиваемого при надавливании лейкопластыря 100 по настоящему изобретению, соответствующей первому отделенному элементу 131, прикрепление может выполняться удерживанием второго отделенного элемента 132. Кроме того, после отслаивания второго отделенного элемента 132 часть, соответствующая первому отделенному элементу 131, находится в состоянии прикрепления к поверхности тела индивидуума. Соответственно, прикрепление может выполняться без какого-либо прикосновения к первому склеивающему при надавливании адгезионному слою 120.
Ширина первого склеивающего при надавливании адгезионного слоя 120, покрытого первым отделенным элементом 131 (то есть ширина части первого склеивающего при надавливании адгезионного слоя 120, находящейся в непосредственном контакте с первым отделенным элементом 131), составляет предпочтительно от 10% до 80%, предпочтительнее от 20 до 60% или особенно предпочтительно от 20% до 40% общей ширины первого склеивающего при надавливании адгезионного слоя 120.
Второй отделенный элемент 132 имеет сгибающуюся часть 132а, проходящую в сторону расположенного в направлении по ширине конца. Сгибающаяся часть 132а второго отделенного элемента предпочтительно имеет выступающую часть 132b второго отделенного элемента, проходящую наружу от пленочного материала основы 110. При такой конструкции заметно улучшается возможность манипуляции отделения второго отделенного элемента 132 от основного корпуса медицинского приклеиваемого при надавливании лейкопластыря, который был временно наложен. В результате может быть обеспечено приклеивание в нужном положении основного корпуса медицинского приклеиваемого при надавливании лейкопластыря к поверхности тела индивидуума простой манипуляцией.
Первый отделенный элемент 131 предпочтительно имеет сгиб или перфорацию (не показанную), по существу параллельную стороне на расположенном в направлении по ширине конце. Когда первый отделенный элемент 131 имеет сгиб или перфорацию, то улучшается возможность манипулирования, в результате которого отделяется первый отделенный элемент. Кроме того, во время временного наложения первый отделенный элемент 131 отгибается назад от сгиба или перфорации с тем, чтобы часть первого отделенного элемента 131 могла быть отделена от первого склеивающего при надавливании адгезионного слоя 120. Таким образом, лишенный покрытия первый склеивающий при надавливании адгезионный слой 120 прикрепляется к поверхности тела индивидуума. После этого может быть освобожден весь первый отделенный элемент 131. Поэтому когда первый отделенный элемент 131 имеет сгиб или перфорацию, то первый отделенный элемент 131 может отделяться поэтапным образом. Соответственно, улучшается возможность манипулирования во время каждой из операций освобождения первого отделенного элемента 131 и временного наложения основного корпуса медицинского приклеиваемого при надавливании лейкопластыря.
Фиг. 2А представляет собой схематический вид в плане медицинского приклеиваемого при надавливании лейкопластыря в соответствии с другим предпочтительным вариантом осуществления настоящего изобретения, а фиг. 2В представляет собой схематический вид медицинского приклеиваемого при надавливании лейкопластыря, показанного на фиг. 2А, в разрезе по линии IIb-IIb. Накладка для отделения 230 медицинского приклеиваемого при надавливании лейкопластыря 200 разделена на первый отделенный элемент 231, второй отделенный элемент 232 и третий отделенный элемент 233. Весь первый склеивающий при надавливании адгезионный слой 220 покрыт первым отделенным элементом 231, вторым отделенным элементом 232 и третьим отделенным элементом 233. Второй отделенный элемент 232 размещен на расположенном в направлении по ширине конце с одной стороны первого склеивающего при надавливании адгезионного слоя 220 (то есть на конце с левой стороны каждого чертежа на фиг. 2А и 2В) с тем, чтобы покрыть часть первого склеивающего при надавливании адгезионного слоя 220. Третий отделенный элемент 233 размещен на расположенном в направлении по ширине конце с другой стороны первого склеивающего при надавливании адгезионного слоя 220 (то есть на конце с правой стороны каждого чертежа на фиг. 2А и 2В) с тем, чтобы покрыть часть первого склеивающего при надавливании адгезионного слоя 220. Первый отделенный элемент 231 помещен между вторым отделенным элементом 232 и третьим отделенным элементом 233 в направлении по ширине с тем, чтобы покрыть часть первого склеивающего при надавливании адгезионного слоя 220, не покрытую вторым отделенным элементом 232 и третьим отделенным элементом 233. Когда накладка для отделения 230 разделена, как описано выше, то по следующей причине может быть эффективно осуществлено прикрепление основного корпуса медицинского приклеиваемого при надавливании лейкопластыря в желательное положение и без образования складок. То есть сначала высвобождается первый отделенный элемент 231, а затем часть первого склеивающего при надавливании адгезионного слоя 220, соответствующая первому отделенному элементу 231, прикрепляется к поверхности тела индивидуума (например, к коже) с тем, чтобы можно было полностью временно наложить основной корпус медицинского приклеиваемого при надавливании лейкопластыря. После этого высвобождаются второй отделенный элемент 232 и третий отделенный элемент 233, и, следовательно, части первого склеивающего при надавливании адгезионного слоя 220, соответствующие второму отделенному элементу 232 и третьему отделенному элементу 233, могут быть прикреплены к поверхности тела индивидуума. Кроме того, после прикрепления части первого склеивающего при надавливании адгезионного слоя 220 по настоящему изобретению, соответствующей первому отделенному элементу 231, прикрепление может быть выполнено удерживанием по меньшей мере одного из второго отделенного элемента 232 и третьего отделенного элемента 233. Кроме того, после отслаивания второго отделенного элемента 232 и третьего отделенного элемента 233 часть, соответствующая первому отделенному элементу 231, находится в состоянии прикрепления к поверхности тела индивидуума. Соответственно, прикрепление может быть выполнено без какого-либо прикосновения к первому склеивающему при надавливании адгезионному слою 220.
Каждый из первого отделенного элемента 231, второго отделенного элемента 232 и третьего отделенного элемента 233 может иметь любую целесообразную ширину. Ширина первого склеивающего при надавливании адгезионного слоя 220, покрытого первым отделенным элементом 231 (то есть ширина части первого склеивающего при надавливании адгезионного слоя 220, находящейся в непосредственном контакте с первым отделенным элементом 231), составляет предпочтительно от 10% до 80%, предпочтительнее от 20 до 60% или особенно предпочтительно от 20% до 40% общей ширины первого склеивающего при надавливании адгезионного слоя 220. Кроме того, ширина первого склеивающего при надавливании адгезионного слоя 220, покрытого вторым отделенным элементом 232, и ширина первого склеивающего при надавливании адгезионного слоя 220, покрытого третьим отделенным элементом 233, может быть одинаковой или различной.
Второй отделенный элемент 232 и третий отделенный элемент 233 имеют сгибающиеся части 232а и 232b, проходящие в сторону соответственно расположенных в направлении по ширине концов. Сгибающаяся часть 232а второго отделенного элемента предпочтительно имеет выступающую часть 232b второго отделенного элемента, проходящую наружу от пленочного материала основы 210, а сгибающаяся часть 233а третьего отделенного элемента предпочтительно имеет выступающую часть 233b третьего отделенного элемента, проходящую наружу от пленочного материала основы 210. При такой конструкции заметно улучшается возможность манипуляции отделения второго отделенного элемента 232 и третьего отделенного элемента 233 от основного корпуса медицинского приклеиваемого при надавливании лейкопластыря, который был временно наложен. В результате может быть обеспечено приклеивание в нужном положении медицинского приклеиваемого при надавливании лейкопластыря к поверхности тела индивидуума простой манипуляцией.
Фиг. 3 представляет собой схематический вид в разрезе медицинского приклеиваемого при надавливании лейкопластыря в соответствии с еще одним предпочтительным вариантом осуществления настоящего изобретения. Фиг. 3 иллюстрирует медицинский приклеиваемый при надавливании лейкопластырь 300, где первый отделенный элемент 331 размещен так, чтобы, кроме того, покрывать по меньшей мере часть второго отделенного элемента. В медицинском приклеиваемом при надавливании лейкопластыре 300 первый отделенный элемент 331 помещен на стороне первого склеивающего при надавливании адгезионного слоя 320 напротив пленочного материала основы 310 и стороне второго отделенного элемента 332 напротив первого склеивающего при надавливании адгезионного слоя 320 так, чтобы покрывать часть первого склеивающего при надавливании адгезионного слоя 320, не покрытую вторым отделенным элементом 332, и по меньшей мере часть второго отделенного элемента 332. При такой конструкции может быть улучшена возможность манипулирования по высвобождению первого отделенного элемента 331 из основного корпуса медицинского приклеиваемого при надавливании лейкопластыря.
Первый отделенный элемент 331 предпочтительно имеет выступающую часть 331b первого отделенного элемента, проходящую наружу от пленочного материала основы 310. Выступающая часть 331b первого отделенного элемента предпочтительнее проходит наружу от второго отделенного элемента 332. Поэтому наиболее предпочтительно, чтобы, как показано на фиг. 3, второй отделенный элемент 332 был обеспечен сгибающейся частью 332а, а выступающая часть 332b первого отделенного элемента проходила наружу от выступающей части 332b второго отделенного элемента. При такой конструкции выступающая часть 331b первого отделенного элемента, подлежащего высвобождению первым во время прикрепления медицинского приклеиваемого при надавливании лейкопластыря, проходит в направлении самой дальней от середины стороны. Соответственно, выступающая часть 331b первого отделенного элемента может еще более эффективно функционировать в качестве края для удерживания, и заметно улучшается манипулирование, в результате которого первый отделенный элемент 331 высвобождается из основного корпуса. Хотя это не показано, первый отделенный элемент 331 может иметь выступающие части с обеих сторон в направлении по ширине (то есть этот элемент может, кроме того, иметь выступающую часть с левой стороны чертежа на фиг. 3).
Фиг. 4 представляет собой схематический вид в разрезе медицинского приклеиваемого при надавливании лейкопластыря в соответствии с еще одним предпочтительным вариантом осуществления настоящего изобретения. Фиг. 4 иллюстрирует медицинский приклеиваемый при надавливании лейкопластырь 400, где первый отделенный элемент 431 размещен так, чтобы, кроме того, покрывать по меньшей мере часть второго отделенного элемента и/или по меньшей мере третьего отделенного элемента. В медицинском приклеиваемом при надавливании лейкопластыре 400 первый отделенный элемент 431 помещен на стороне первого склеивающего при надавливании адгезионного слоя 420 напротив пленочного материала основы 410 и стороне по меньшей мере одного из второго отделенного элемента 432 и третьего отделенного элемента 433 напротив первого склеивающего при надавливании адгезионного слоя 420 так, чтобы покрывать часть первого склеивающего при надавливании адгезионного слоя 420, не покрытую вторым отделенным элементом 432, и третьего отделенного элемента 433, и по меньшей мере часть второго отделенного элемента 432 и/или по меньшей мере часть третьего отделенного элемента 433. При такой конструкции может быть улучшена возможность манипулирования по высвобождению первого отделенного элемента 431 из основного корпуса медицинского приклеиваемого при надавливании лейкопластыря.
Первый отделенный элемент 431 предпочтительно имеет выступающие части 431b и 431b' первого отделенного элемента, каждая из которых проходит наружу от пленочного материала основы 410. Выступающие части 431b и 431b' первого отделенного элемента предпочтительнее проходят наружу по меньшей мере от одного из второго отделенного элемента 432 и третьего отделенного элемента 433. Поэтому наиболее предпочтительно, чтобы, как показано на фиг. 4, второй отделенный элемент 432 был обеспечен сгибающейся частью 432а и выступающей частью 432b, третий отделенный элемент 433 был обеспечен сгибающейся частью 433а и выступающей частью 433b и выступающие части 431b и 431b' первого отделенного элемента проходили наружу по меньшей мере от выступающей части 432b второго отделенного элемента и выступающей части 433b третьего отделенного элемента. При такой конструкции каждая из выступающих частей 431b и 431b' первого отделенного элемента, подлежащего высвобождению первым во время прикрепления медицинского приклеиваемого при надавливании лейкопластыря, проходит в направлении самой дальней от середины стороны. Соответственно, каждая из выступающих частей 431b и 431b' первого отделенного элемента может еще более эффективно функционировать в качестве края для удерживания и заметно улучшается манипулирование, в результате которого первый отделенный элемент 431 высвобождается из основного корпуса медицинского приклеиваемого при надавливании лейкопластыря.
Фиг. 5А представляет собой схематический вид в плане медицинского приклеиваемого при надавливании лейкопластыря в соответствии с еще одним предпочтительным вариантом осуществления настоящего изобретения, представленный со стороны, противоположной стороне накладки для отделения, а фиг. 5В представляет собой схематический вид медицинского приклеиваемого при надавливании лейкопластыря, показанного на фиг. 5А, в разрезе по линии Vb-Vb. Медицинский приклеиваемый при надавливании лейкопластырь 500, иллюстрируемый на каждом из чертежей, кроме того, включает подложку 540, в дополнение к конструкции, иллюстрируемой на каждой из фиг. 1-4. Подложка 540 помещена на стороне пленочного материала основы 510 напротив первого склеивающего при надавливании адгезионного слоя 520 за вторым склеивающим при надавливании адгезионным слоем 550. Когда медицинский приклеиваемый при надавливании лейкопластырь 500 включает подложку 540, то основному корпусу медицинского приклеиваемого при надавливании лейкопластыря придается жесткость и возможность удерживания формы и может быть улучшена возможность манипулирования. Подложка 540 предпочтительно обеспечена оконной частью 560. Когда подложка 540 имеет оконную часть 560, например, в случае когда медицинский приклеиваемый при надавливании лейкопластырь покрывает пораженную область на поверхности тела индивидуума или покрывает пунктирующую часть медицинского инструмента, то медицинский приклеиваемый при надавливании лейкопластырь может быт прикреплен, и в то же время обеспечивается возможность обзора пораженной области или пунктирующей части.
Фиг. 6А представляет собой схематический вид в плане медицинского приклеиваемого при надавливании лейкопластыря в соответствии с еще одним предпочтительным вариантом осуществления настоящего изобретения, представленный со стороны, противоположной стороне накладки для отделения, а фиг. 6В представляет собой схематический вид медицинского приклеиваемого при надавливании лейкопластыря, показанного на фиг. 6А, в разрезе по линии VIb-VIb. Медицинский приклеиваемый при надавливании лейкопластырь 600, иллюстрируемый на каждом из чертежей, имеет такую конструкцию, что подложка 640 размещена между пленочным материалом основы 610 и первым склеивающим при надавливании адгезионным слоем 620, а второй склеивающий при надавливании адгезионный слой 650 размещен между пленочным материалом основы 610 и подложкой 640.
Фиг. 7А представляет собой схематический вид в плане медицинского приклеиваемого при надавливании лейкопластыря в соответствии с еще одним предпочтительным вариантом осуществления настоящего изобретения, представленный со стороны, противоположной стороне накладки для отделения, а фиг. 7В представляет собой схематический вид медицинского приклеиваемого при надавливании лейкопластыря, показанного на фиг. 7А, в разрезе по линии VIIb-VIIb. Медицинский приклеиваемый при надавливании лейкопластырь 700, иллюстрируемый на каждом из чертежей, кроме того, включает подложку 740 в дополнение к конструкции, показанной на фиг. 2. Подложка 740 размещена на стороне пленочного материала основы 710 напротив первого склеивающего при надавливании адгезионного слоя 720 за вторым склеивающим при надавливании адгезионным слоем 750. Подложка 740 предпочтительно обеспечена оконной частью 760.
Фиг. 8А представляет собой схематический вид в плане медицинского приклеиваемого при надавливании лейкопластыря в соответствии с еще одним предпочтительным вариантом осуществления настоящего изобретения, представленный со стороны, противоположной стороне накладки для отделения, а фиг. 8В представляет собой схематический вид медицинского приклеиваемого при надавливании лейкопластыря, показанного на фиг. 8А, в разрезе по линии VIIIb-VIIIb. Медицинский приклеиваемый при надавливании лейкопластырь 800, иллюстрируемый на каждом из чертежей, имеет такую конструкцию, что подложка 840 размещена между пленочным материалом основы 810 и первым склеивающим при надавливании адгезионным слоем 820, а второй склеивающий при надавливании адгезионный слой 850 размещен между пленочным материалом основы 810 и подложкой 840.
Фиг. 9 представляет собой схему в перспективе с пространственным разделением деталей, иллюстрирующую медицинский приклеиваемый при надавливании лейкопластырь в соответствии с еще одним предпочтительным вариантом осуществления настоящего изобретения. Фиг. 9 иллюстрирует медицинский приклеиваемый при надавливании лейкопластырь 900, где первый отделенный элемент, показанный на каждой из фиг. 1-5, кроме того, покрывает второй отделенный элемент и имеет выступающую часть, проходящую наружу от второго отделенного элемента. Конструкция медицинского приклеиваемого при надавливании лейкопластыря 900 такая, что подложка 940 имеет оконную часть 960, а второй отделенный элемент 932 имеет оконную часть 932с. Следует отметить, что для ясности описания на фиг. 9 не иллюстрируются пленочный материал основы, первый склеивающий при надавливании адгезионный слой и второй склеивающий при надавливании адгезионный слой. В медицинском приклеиваемом при надавливании лейкопластыре 900 оконная часть 932с второго отделенного элемента 932 образована в положении, соответствующем оконной части 960 подложки, и второй отделенный элемент 932 не покрывает часть первого склеивающего при надавливании адгезионного слоя, соответствующую оконной части 960. То есть в этом варианте осуществления второй отделенный элемент 932 размещен так, чтобы покрывать только часть первого склеивающего при надавливании адгезионного слоя, соответствующую рамочной части подложки 940. Кроме того, сгибающаяся часть 932а второго отделенного элемента 932 также не покрывает часть первого склеивающего при надавливании адгезионного слоя, соответствующую оконной части 960. В соответствии с таким вариантом осуществления первый отделенный элемент 931 размещен так, чтобы покрывать по меньшей мере часть первого склеивающего при надавливании адгезионного слоя, которая не покрыта вторым отделенным элементом. Следует отметить, что когда накладка для отделения разделена на три части, т.е. первый отделенный элемент, второй отделенный элемент и третий отделенный элемент, то второй отделенный элемент и третий отделенный элемент (и складывающиеся части этих элементов) могут быть размещены так, чтобы не покрывать часть первого склеивающего при надавливании адгезионного слоя, соответствующую оконной части, а первый склеивающий при надавливании адгезионный слой может быть размещен так, чтобы покрывать по меньшей мере часть первого склеивающего при надавливании адгезионного слоя, которая не покрыта вторым отделенным элементом и третьим отделенным элементом. При такой конструкции, в случае когда медицинский приклеиваемый при надавливании лейкопластырь покрывает пораженную область на поверхности тела индивидуума, то медицинский приклеиваемый при надавливании лейкопластырь может быть прикреплен и в то же время обеспечивается возможность обзора пораженной области. Кроме того, в случае когда медицинский приклеиваемый при надавливании лейкопластырь покрывает пункционную часть медицинского инструмента, то облегчается определение локализации положения прикрепления медицинского приклеиваемого при надавливании лейкопластыря и операции удаления для второго отделенного элемента и медицинский приклеиваемый при надавливании лейкопластырь может быть прикреплен и в то же время обеспечивается возможность обзора пункционной части. Кроме того, обеспечивается превосходный баланс между жесткостью и гибкостью в состоянии, в котором высвобождается первый отделенный элемент, и основной корпус медицинского приклеиваемого при надавливании лейкопластыря может быть легко прикреплен даже к неровной поверхности тела индивидуума.
В одном варианте осуществления медицинский приклеиваемый при надавливании лейкопластырь по настоящему изобретению обеспечен вырезанной частью. Медицинский приклеиваемый при надавливании лейкопластырь, обеспеченный вырезанной частью, как описано выше, может подходящим образом применяться в качестве пленочного перевязочного материала, способного надежно фиксировать медицинский инструмент, такой как катетер, в его пунктирующей части. Фиг. 10А представляет собой схематический вид в плане медицинского приклеиваемого при надавливании лейкопластыря в соответствии с предпочтительным вариантом осуществления настоящего изобретения, а фиг. 10В представляет собой схематический вид медицинского приклеиваемого при надавливании лейкопластыря, показанного на фиг. 10А, в разрезе по линии Xb-Xb. Следует отметить, что для облегчения визуализации каждый слой и каждая часть в иллюстрируемом примере показаны при соотношении между длиной, шириной и толщиной каждой из них, которое отличается от действительного. Медицинский приклеиваемый при надавливании лейкопластырь 1000 обеспечен вырезанной частью 1400, проходящей от проходящего в продольном направлении конца (то есть конца на нижней стороне чертежа на фиг. 10А) в поперечном направлении (то есть в направлении вверх относительно показанного на чертеже изображения фиг. 10А). В медицинском приклеиваемом при надавливании лейкопластыре 1000 пленочная часть 1100 и часть содействия фиксации 1200 определяются границей 1300, по существу параллельной вырезанной части 1400. В медицинском приклеиваемом при надавливании лейкопластыре 1000 подложка 1400, третий склеивающий при надавливании адгезионный слой 1170 и накладка для отделения 1130 расположены в указанном порядке на пленочной части 1100 и части содействия фиксации 1200. Кроме того, пленочный материал основы 1110 и первый склеивающий при надавливании адгезионный слой 1120 расположены на пленочной части 1100. То есть пленочная часть 1100 и часть содействия фиксации 1200 имеют общую подложку 1140, общий третий склеивающий при надавливании адгезионный слой 1170 и накладку для отделения 1130. Указанная выше пленочная часть 1100, кроме того, имеет пленочный материал основы 1110 и первый склеивающий при надавливании адгезионный слой 1120. Пленочный материал основы 1110 размещен между третьим склеивающим при надавливании адгезионным слоем 1170 и накладкой для отделения 1130, а первый склеивающий при надавливании адгезионный слой 1120 расположен между пленочным материалом основы 1110 и накладкой для отделения 1130. Часть содействия фиксации 1200 предпочтительно, кроме того, имеет фиксирующий материал 1210 на стороне подложки 1140, противоположной третьему склеивающему при надавливании адгезионному слою 1170. Накладка для отделения 1130 наслаивается с возможностью удаления для покрытия поверхности первого склеивающего при надавливании адгезионного слоя 1120 в пленочной части 1100 и поверхности третьего склеивающего при надавливании адгезионного слоя 1170 в части содействия фиксации 1200. Подложка 1140 пленочной части 1100 обеспечена оконной частью 1160. Медицинский приклеиваемый при надавливании лейкопластырь по настоящему изобретению может предпочтительно, кроме того, включать фиксирующую ленту 1500. Предпочтительно, чтобы фиксирующая лента 1500 была наслоена с возможностью удаления на часть накладки для отделения 1130 вне контакта с третьим склеивающим при надавливании адгезионным слоем 1170 или первым склеивающим при надавливании адгезионным слоем 1120. Хотя это не показано, подложка 1140 и фиксирующий материал 1210 и накладка для отделения 1130 и фиксирующая лента 1500 наслаиваются посредством любого целесообразного клеящего агента или склеивающего при надавливании адгезионного средства.
Медицинский приклеиваемый при надавливании лейкопластырь по настоящему изобретению обеспечивает возможность превосходного манипулирования и может надежно фиксировать медицинский инструмент, такой как катетер, в его пунктирующей части по следующей причине. То есть пластырь обеспечен вырезанной частью 1400, и, следовательно, соединительная часть между трансфузионной трубкой и пункционной частью медицинского инструмента, такого как катетер, может быть фиксирована в указанной выше части содействия фиксации (то есть в указанном выше фиксирующем материале), и пункционная часть медицинского инструмента, такого как катетер, может быть покрыта пленочным материалом основы пленочной части. Например, когда такой медицинский приклеиваемый при надавливании лейкопластырь используется в качестве пленочного перевязочного материала для фиксации катетера, то можно предотвратить возникновение описанной ниже проблемы. То есть происходит утечка раствора лекарственного средства наружу из кровеносного сосуда ввиду смещения введенной иглы катетера, причем имеется риск извлечения введенной иглы из сосуда или смещения или отклеивания медицинского приклеиваемого при надавливании лейкопластыря в результате смещения катетера, и смещенная или отклеившаяся часть может служить путем для микроорганизмов. Указанная выше вырезанная часть 1400 предпочтительно проходит от направленного по длине конца медицинского приклеиваемого при надавливании лейкопластыря вдоль границы 1300 между указанной выше пленочной частью 1100 и указанной выше частью содействия фиксации 1200, как показано на фиг. 10А. Вырезанная часть может иметь любую приемлемую форму, пока достигается эффект настоящего изобретения. Примеры формы указанной выше вырезанной части включают линейную форму, волнистую форму, аркообразную форму и комбинацию двух или более из них. Длина указанной выше вырезанной части составляет предпочтительно от 20% до 90%, предпочтительнее от 30% до 90% или особенно предпочтительно от 50% до 70% общей длины границы 1300 между указанной выше пленочной частью и указанной выше частью содействия фиксации (то есть длины медицинского приклеиваемого при надавливании лейкопластыря 1000). Когда длина указанной выше вырезанной части укладывается в такой диапазон, то медицинский инструмент, такой как катетер, может быть надежно фиксирован. Кроме того, после отслаивания накладки для отделения не происходит деформация медицинского приклеиваемого при надавливании лейкопластыря и может быть предотвращено его сморщивание и образование складок. Самое короткое расстояние от указанной выше вырезанной части до конца указанного выше фиксирующего материала на стороне указанной выше вырезанной части составляет предпочтительно от 5 мм до 50 мм, предпочтительнее от 10 мм до 35 мм или особенно предпочтительно от 14 мм до 30 мм. Когда самое короткое расстояние от указанной выше вырезанной части до конца указанного выше фиксирующего материала на стороне указанной выше вырезанной части составляет менее 5 мм, это может затруднить покрытие пункционной части медицинского инструмента, такого как катетер, указанной выше пленочной части. Когда самое короткое расстояние составляет более 50 мм, то может быть невозможно надежное фиксирование медицинского инструмента, такого как катетер.
Указанная выше накладка для отделения 1130 также предпочтительно является отделенной. Положение, в котором указанная выше накладка для отделения разделена, может быть установлено в любом целесообразном месте, пока достигается эффект настоящего изобретения. Это положение представляет собой границу между пленочной частью и частью содействия фиксации или вблизи границы. В одном варианте осуществления, как показано на фиг. 10В, указанная выше накладка для отделения 1130 разделена на два элемента, т.е. первый отделенный элемент 1131 и второй отделенный элемент 1132 вдоль границы 1300 между пленочной частью 1100 и частью содействия фиксации 1200. Первый отделенный элемент 1131 наслоен с возможностью удаления для покрытия поверхности первого склеивающего при надавливании адгезионного слоя 1120 в пленочной части 1100. Второй отделенный элемент 1132 наслоен с возможностью удаления для покрытия поверхности третьего склеивающего при надавливании адгезионного слоя 1170 в части содействия фиксации 1200.
Первый отделенный элемент 1131 и второй отделенный элемент 1132, описанные выше, предпочтительно имеют сгибающиеся части. Когда указанная выше накладка для отделения имеет сгибающиеся части, то можно легко высвободить накладку для отделения без прикосновения к какому-либо склеивающему при надавливании адгезионному слою. В результате можно получить превосходную возможность манипулирования после прикрепления медицинского приклеиваемого при надавливании лейкопластыря к поверхности тела индивидуума (например, к коже). В одном варианте осуществления, как показано на фиг. 10В, первый отделенный элемент 1131 и второй отделенный элемент 1132 имеют сгибающиеся части 1131а и 1132а, отгибающиеся назад благодаря наличию линий сгибания 1131d и 1132d, проходящих по существу параллельно границе 1300 между пленочной частью 1100 и частью содействия фиксации 1200 соответственно по границе 1300. Направления, в которых высвобождаются первый отделенный элемент 1131 и второй отделенный элемент 1132, представляют собой направления, по существу перпендикулярные линиям сгибания 1131d и 1132d. Следует отметить, что хотя части линий сгибания для удобства показаны на схематическом виде в разрезе кривыми линиями, накладка для отделения в действительности отгибается назад под острым углом в каждой части линий сгибания. Когда первый отделенный элемент 1131 и второй отделенный элемент 1132 соответственно имеют сгибающиеся части 1131а и 1132а, как описано выше, то фиксирующий пластырь 1500 может быть размещен на стороне одной из сгибающихся частей напротив склеивающего при надавливании адгезионного слоя.
Указанные выше сгибающиеся части 1131а и 1132а предпочтительно имеют выступающие части. Когда сгибающиеся части имеют выступающие части, то выступающие части служат в качестве частей для захвата, и, следовательно, значительно улучшается возможность манипулирования медицинским приклеиваемым при надавливании лейкопластырем после прикрепления к поверхности тела индивидуума. В одном варианте осуществления, как показано на фиг. 10А и 10В, выступающая часть 1131b образована на конце со стороны сгибающейся части 1131а напротив линии сгибания 1131d, а выступающая часть 1132b образована на конце со стороны сгибающейся части 1132а напротив линии сгибания 1132d. Форма плоскостного вида каждой из указанных выше выступающих частей не ограничивается иллюстрируемым примером и в зависимости от назначений. Может быть принята любая целесообразная форма плоскостного вида. Определенные примеры формы плоскостного вида каждой из указанных выше выступающих частей включают четырехугольники (включая трапециевидную форму) и полуэллиптическую форму. Кроме того, концы каждой из указанных выше выступающих частей могут иметь волнистую форму. Каждая из указанных выше выступающих частей имеет ширину предпочтительно от 1 мм до 30 мм или предпочтительнее от 5 мм до 20 мм. Когда ширина каждой из указанных выше выступающих частей укладывается в такой диапазон, то может быть получен медицинский приклеиваемый при надавливании лейкопластырь, обеспечивающий превосходную возможность манипулирования для его отклеивания.
а
Фиг. 11 представляет собой схематический вид в разрезе медицинского приклеиваемого при надавливании лейкопластыря в соответствии с еще одним вариантом осуществления в случае, где образована вырезанная часть и накладка для отделения разделена на два элемента. В медицинском приклеиваемом при надавливании лейкопластыре 2000, иллюстрируемом на чертеже, конец на стороне линии сгибания первого отделенного элемента 2131 и конец на стороне линии сгибания второго отделенного элемента 2132 перекрывают друг друга. Кроме того, одна из линий сгибания 2131d первого отделенного элемента 2131 и линий сгибания 2132d второго отделенного элемента 2132 предпочтительно сконструирована так, чтобы располагаться непосредственно под указанной выше вырезанной частью (в иллюстрируемом примере линия сгибания 2131d первого отделенного элемента 2131 располагается непосредственно под вырезанной частью). Ширина перекрытия  между первым отделенным элементом 2131 и вторым отделенным элементом 2132 составляет предпочтительно от 2 мм до 6 мм или предпочтительнее от 3 мм до 5 мм.
Фиг. 12 представляет собой схематический вид задней поверхности медицинского приклеиваемого при надавливании лейкопластыря в соответствии с еще одним вариантом осуществления настоящего изобретения. В медицинском приклеиваемом при надавливании лейкопластыре 3000, иллюстрируемом на чертеже, используется накладка для отделения, разделенная на три элемента, вместо накладки для отделения, разделенной на два элемента, варианта осуществления, иллюстрируемого на каждой из фиг. 1-10. То есть накладка для отделения разделена на первый отделенный элемент 3131, второй отделенный элемент 3132 и четвертый отделенный элемент 3134. Первый отделенный элемент 3131 и второй отделенный элемент 3132 отделены друг от друга вырезанной частью 3400. Набор первого отделенного элемента 3131 и второго отделенного элемента 3132 и четвертый отделенный элемент 3134 отделены друг от друга по линии 3600, проходящей от конца вырезанной части 3400 в направлении, перпендикулярном указанной выше вырезанной части 3400. Первый отделенный элемент 3131 с возможностью удаления наслоен для покрытия части поверхности первого склеивающего при надавливании адгезионного слоя. Второй отделенный элемент 3132 с возможностью удаления наслоен для покрытия части поверхности третьего склеивающего при надавливании адгезионного слоя в части содействия фиксации 3200. Четвертый отделенный элемент 3134 с возможностью удаления наслоен для покрытия поверхности первого склеивающего при надавливании адгезионного слоя, которая не покрыта первым отделенным элементом 3131 в пленочной части 3100, и поверхности третьего склеивающего при надавливании адгезионного слоя, которая не покрыта вторым отделенным элементом 3132 в части содействия фиксации 3200. Кроме того, первый отделенный элемент 3131, второй отделенный элемент 3132 и четвертый отделенный элемент 3134 имеют части сгибания, отогнутые назад образованием линий сгиба по линии 3600, проходящей в направлении, перпендикулярном вырезанной части 3400. Следует отметить, что направления, в которых отделяются первый отделенный элемент 3131, второй отделенный элемент 3132 и четвертый отделенный элемент 3134, представляют собой направления, по существу перпендикулярные линиям сгибания. Когда отслаиваемая накладка разделена на три элемента, как описано выше, то по следующей причине может быть достигнута превосходная возможность манипулирования. То есть после фиксации медицинского инструмента, такого как катетер, прикрепление части медицинского приклеиваемого при надавливании лейкопластыря, соответствующей четвертому отделенному элемента 3134, к поверхности тела индивидуума выполняется в качестве первой операции с тем, чтобы можно было совместить медицинский приклеиваемый при надавливании лейкопластырь и после этого можно выполнять любую последующую операцию прикрепления. Сгибающиеся части предпочтительно обеспечиваются выступающими частями 3131b, 3132b и 3134b, проходящими наружу от первого склеивающего при надавливании адгезионного слоя, на концах, противоположных линиям сгибания. Когда отслаиваемая накладка разделена на три элемента, как описано выше, фиксирующий пластырь размещается, например, на стороне четвертого отделенного элемента 3134 напротив склеивающего при надавливании адгезионного слоя, хотя фиксирующий пластырь не иллюстрируется.
Фиг. 13 представляет собой схематический вид в разрезе медицинского приклеиваемого при надавливании лейкопластыря в соответствии с еще одним предпочтительным вариантом осуществления настоящего изобретения. Медицинский приклеиваемый при надавливании лейкопластырь 4000, иллюстрируемый на чертеже, отличается от медицинского приклеиваемого при надавливании лейкопластыря, иллюстрируемого на каждой из фиг. 1-10, размещением каждого элемента из подложки, третьего склеивающего при надавливании слоя, пленочного материала основы и первого склеивающего при надавливании слоя. В медицинском приклеиваемом при надавливании лейкопластыре 4000 подложка 4140, первый склеивающий при надавливании слой 4120 и отслаиваемая накладка 4130 расположены в указанном порядке на пленочной части 4100 и части содействия фиксации 4200. Кроме того, пленочный материал основы 4110 и третий склеивающий при надавливании слой 4170 расположены на пленочной части 4100. Пленочный материал основы 4110 размещен на стороне подложки 4140 напротив первого склеивающего при надавливании слоя 4120 в пленочной части 4100. Третий склеивающий при надавливании слой 4170 размещен между пленочным материалом основы 4110 и подложкой 4140.
Фиг. 14 представляет собой схематический вид в разрезе медицинского приклеиваемого при надавливании лейкопластыря в соответствии с еще одним вариантом осуществления настоящего изобретения. В медицинском приклеиваемом при надавливании лейкопластыре 5000, иллюстрируемом на чертеже, пленочный материал основы 5110, третий склеивающий при надавливании слой 5170, подложка 5140, первый склеивающий при надавливании слой 5120 и отслаиваемая накладка 5130 расположены в указанном порядке на пленочной части 5100 и части содействия фиксации 5200. Кроме того, фиксирующий материал 5210 расположен на стороне пленочного материала основы 5110 напротив третьего склеивающего при надавливании слоя 5170. То есть в пленочном перевязочном материале 5000 пленочная часть 5100 и часть содействия фиксации 5200 имеют общий пленочный материал основы 5110, общий третий склеивающий при надавливании слой 5170, общую подложку 5140, общий первый склеивающий при надавливании слой 5120 и отслаиваемую накладку 5130. В пленочной части 5100 пленочный материал основы 5110 размещен на стороне подложки 5140 напротив первого склеивающего при надавливании слоя 5120, а третий склеивающий при надавливании слой 5170 размещен между пленочным материалом основы 5110 и подложкой 5140. Кроме того, в части содействия фиксации 5200 пленочный материал основы 5110 размещен между фиксирующим материалом 5210 и подложкой 5140, а третий склеивающий при надавливании слой 5170 размещен между пленочным материалом основы 5110 и подложкой 5140. Хотя это не показано, пленочный материал основы 5110 и фиксирующий материал 5210 прикреплены друг к другу любым целесообразным клеящим агентом или склеивающим при надавливании адгезионным агентом.
Два или более из вариантов осуществления медицинского приклеиваемого при надавливании лейкопластыря по настоящему изобретению, описанных выше, могут соответствующим образом комбинироваться, пока получается эффект настоящего изобретения.
В. Описание каждого компонента
В-1. Пленочный материал основы
Любая подходящая пленка может быть принята в качестве указанного выше пленочного материала основы, пока пленку можно использовать в медицинском приклеиваемом при надавливании лейкопластыре. Соответственно, может использоваться пленка, обладающая гибкостью и не причиняющая вред поверхности тела индивидуума, такой как кожа. Материал для такой пленки представляет собой, в частности, акриловый полимер, полиэтилен, сополимер этилена-винилацетата, полиуретан, простой и сложный полиэфир или производное полиамида. Из них предпочтительными являются акриловый полимер, полиуретан, простой и сложный полиэфир и производное полиамида. Это связано со следующими причинами. То есть пленка, полученная из любого такого материала, превосходно пропускает водяной пар, и, следовательно, дыхание кожи, покрытой пленкой, ингибируется в незначительной степени, и может подавляться депигментация кожи. Кроме того, пленка имеет превосходную прозрачность, и, следовательно, лента может прикрепляться при одновременном обозрении места прикрепления (например, после фиксации введенного пункцией катетера при одновременном обзоре введенной части катетера).
Толщина указанного выше пленочного материала основы может иметь любую приемлемую величину в зависимости от назначений и способов применения. Толщина пленочного материала основы предпочтительно составляет от 1 мкм до 150 мкм, предпочтительнее от 5 мкм до 75 мкм или особенно предпочтительно от 10 мкм до 50 мкм. При такой толщине пленочный материал основы превосходно обеспечивает возможность следования за неровностями поверхности тела индивидуума и может благоприятно функционировать в качестве материала основы для медицинского приклеиваемого при надавливании лейкопластыря. Кроме того, медицинский приклеиваемый при надавливании лейкопластырь по настоящему изобретению может быть прикреплен к поверхности тела индивидуума с обеспечением хорошей возможности манипулирования и без образования морщин, даже когда пленочный материал основы крайне тонок, как описано выше.
В-2. Склеивающие при надавливании адгезионные слои
В качестве склеивающего при надавливании адгезионного материала может использоваться любой подходящий склеивающий при надавливании адгезионный материал, из которого состоит указанный выше первый склеивающий при надавливании адгезионный слой, пока лента может использоваться путем прикрепления к поверхности тела индивидуума. Определенные примеры такого склеивающего при надавливании адгезионного материала включают адгезионные материалы на основе натуральных смол, на основе синтетических смол, на основе акрила, силикона и на основе горячего расплава. Из них предпочтительны акриловые склеивающие при надавливании адгезионные материалы. Это связано с тем, что дополнительно повышается проницаемость медицинского приклеиваемого при надавливании лейкопластыря и может дополнительно подавляться раздражитель, воздействующий на кожу. Из акриловых склеивающих при надавливании адгезионных материалов особенно предпочтителен акриловый склеивающий при надавливании адгезионный материал в виде маслянистого геля. Это связано с низким раздражением даже при наложении на рубцующуюся часть ткани, ушитую рану и кожу пациента, страдающего фоточувствительностью и фотоаллергией. Детали о маслянистом геле, акриловом склеивающем при надавливании адгезионном материале описаны, например, в выложенной заявке на патент Японии № Hei 06-319793 и в ее описании, включенной в настоящее описание путем ссылки.
Указанный выше первый склеивающий при надавливании адгезионный слой может содержать любое требуемое соответствующее трасдермально абсорбируемое лекарственное средство. Медицинский приклеиваемый при надавливании лейкопластырь, в который трасдермально абсорбируемое лекарственное средство включено в указанный выше первый склеивающий при надавливании адгезионный слой, может подходящим образом использоваться в качестве препаративной формы для ленты, обеспечивающей трансдермальную абсорбцию. Примеры тренсдермально абсорбируемых лекарственных средств включают лекарственные средства, которые могут абсорбировать трансдермально, такие как кортикостероиды, анальгетические противовоспалительные лекарственные средства, снотворные антидепрессанты, транквилизаторы, противогипертонические лекарственные средства, гипотензивные лекарственные средства, антибиотики, анестетические лекарственные средства, антибактериальные лекарственные средства, противогрибковые лекарственные средства, витаминные лекарственные средства, лекарственные средства, коронарные сосудорасширяющие средства, противогистаминные лекарственные средства, лекарственные средства против кашля, половые гормоны, антидепрессанты, активаторы церебрального кровообращения, противорвотные лекарственные средства, противоопухолевые лекарственные средства и биологические лекарственные средства. Один вид этих трансдермально абсорбируемых лекарственных средств может применяться отдельно, или два или более видов могут приняться в комбинации.
Содержание указанного выше трансдермально абсорбируемого лекарственного средства может быть установлено на любой требуемый уровень (в зависимости, например, от вида трансдермально абсорбируемого лекарственно средства и цели введения). Содержание указанного выше трансдермально абсорбируемого лекарственно средства составляет предпочтительно от 1% масс. до 40% масс. или предпочтительнее от 3% масс. до 30% масс. в указанном выше приклеиваемом при надавливании адгезионном слое. Когда содержание укладывается в такой диапазон, то медицинский приклеиваемый при надавливании лейкопластырь по настоящему изобретению может выделять лекарственное средство в количестве, эффективном и достаточном для лечения.
Может быть принята любая целесообразная толщина указанного выше первого приклеиваемого при надавливании адгезионного слоя в зависимости от целей и видов применения. Толщина указанного выше первого приклеиваемого при надавливании адгезионного слоя составляет предпочтительно от 5 мкм до 400 мкм, предпочтительно от 10 мкм до 300 мкм или особенно предпочтительно от 30 мкм до 200 мкм, когда первый приклеиваемый при надавливании адгезионный слой содержит указанное выше трансдермально абсорбируемое лекарственное средство. Толщина указанного выше первого приклеиваемого при надавливании адгезионного слоя составляет предпочтительно от 20 мкм до 100 мкм, предпочтительнее от 30 мкм до 70 мкм, когда первый приклеиваемый при надавливании адгезионный слой не содержит указанного выше трансдермально абсорбируемого лекарственного средства. Когда толщина указанного выше приклеиваемого при надавливании адгезионного слоя укладывается в такой диапазон, то можно успешно предотвратить смещение и отклеивание прикрепленного медицинского приклеиваемого при надавливании лейкопластыря, потому что пластырь обладает превосходной способностью приклеивания к поверхности тела индивидуума. Кроме того, можно также успешно предотвратить закручивание конца медицинского приклеиваемого при надавливании лейкопластыря, когда медицинский приклеиваемый при надавливании лейкопластырь прикреплен в течение длительного периода времени.
Такой же склеивающий при надавливании адгезионный материал, как склеивающий при надавливании адгезионный материал, из которого состоит указанный выше первый склеивающий при надавливании адгезионный слой, может использоваться в качестве приклеиваемого при надавливании адгезионного материала, из которого состоит каждый из второго приклеиваемого при надавливании адгезионного слоя и третьего приклеиваемого при надавливании адгезионного слоя.
Может быть принята любая целесообразная толщина указанного выше второго приклеиваемого при надавливании адгезионного слоя в зависимости от целей и видов применения. Толщина указанного выше второго приклеиваемого при надавливании адгезионного слоя составляет предпочтительно от 5 мкм до 100 мкм, предпочтительно от 10 мкм до 70 мкм или особенно предпочтительно от 30 мкм до 70 мкм.
Может быть принята любая целесообразная толщина указанного выше третьего приклеиваемого при надавливании адгезионного слоя в зависимости от целей и видов применения. Толщина указанного выше третьего приклеиваемого при надавливании адгезионного слоя составляет предпочтительно от 5 мкм до 60 мкм или предпочтительнее от 10 мкм до 50 мкм. Когда толщина указанного выше третьего приклеиваемого при надавливании адгезионного слоя укладывается в такой диапазон, то медицинский приклеиваемый при надавливании лейкопластырь обладает превосходной способностью приклеивания к поверхности тела индивидуума. Соответственно, когда третий склеивающий при надавливании адгезионный слой контактирует с поверхностью тела индивидуума после прикрепления основного корпуса медицинского приклеиваемого при надавливании лейкопластыря, то можно успешно предотвратить смещение и отклеивание прикрепленного медицинского приклеиваемого при надавливании лейкопластыря. Кроме того, можно также успешно предотвратить закручивание конца медицинского приклеиваемого при надавливании лейкопластыря, когда медицинский приклеиваемый при надавливании лейкопластырь прикреплен в течение длительного периода времени.
Может использоваться любой способ получения описанных выше первого приклеиваемого при надавливании адгезионного слоя, второго приклеиваемого при надавливании адгезионного слоя и третьего приклеиваемого при надавливании адгезионного слоя. Определенные примеры способа включают способ, включающий нанесение приклеиваемой при надавливании адгезионной композиции на поверхность, на которую помещается склеивающий при надавливании адгезионный слой, и сушку нанесенной композиции, и способ, включающий перенос и наслаивание приклеиваемого при надавливании адгезионного слоя, сформованного из приклеиваемой при надавливании адгезионной композиции в заданную форму, на поверхность, на которую помещается склеивающий при надавливании адгезионный слой.
В-3. Отслаиваемая накладка
В качестве указанной выше отслаиваемой накладки может использоваться любая отслаиваемая накладка, пока она может легко отслаиваться от любого склеивающего при надавливании слоя, используемого в настоящем изобретении. Репрезентативная отслаиваемая накладка имеет корпус основы и обработанный отслаиваемый слой, образованный на поверхности корпуса основы. Определенные примеры корпуса основы включают пластиковую пленку (такую как полиэтилен, полипропилен, сложный полиэфир или слоистый композитный материал, состоящий из них) и бумагу (такую как бумага без древесной массы и крафт-бумага). Обработанный отслаиваемый слой может быть образован обработкой корпуса основы, например, подвергая его обработке смолой на основе диоксида кремния или обработке смолой на основе фтора. В настоящем изобретении обработанный отслаиваемый слой предпочтительно образован на каждой из обеих поверхностей корпуса основы.
Толщина указанной выше отслаиваемой накладки может быть соответствующим образом установлена в зависимости от назначений. Толщина отслаиваемой накладки составляет предпочтительно от 50 мкм до 250 мкм или предпочтительнее от 75 мкм до 200 мкм.
Когда медицинский приклеиваемый при надавливании лейкопластырь по настоящему изобретению имеет вырезанную часть, указанная выше отслаиваемая накладка предпочтительно имеет вырезки 2190 на указанных выше линиях сгибания, как показано на каждой из фиг. 15А и 15В. Фиг. 15А представляет собой вид, иллюстрирующий вырезки 2190, в состоянии, в котором отслаиваемая накладка отогнута назад, и фиг. 15В представляет собой вид, иллюстрирующий вырезки 2190, в состоянии, в котором отслаиваемая накладка разогнута. Когда указанная выше отслаиваемая накладка имеет вырезки, в случае когда указанная выше накладка разделена на два элемента и первый отделенный элемент и второй отделенный элемент перекрывают друг друга (то есть в случае варианта осуществления, иллюстрируемого на фиг. 11), после открытия вырезанной части один отделенный элемент удерживает другой отделенный элемент вырезками, как показано на фиг. 15С. В результате может устойчиво поддерживаться состояние, в котором открыта вырезанная часть.
b
b
b
В качестве формы каждой из указанных выше вырезок может быть принята любая соответствующая форма, пока получается такой эффект. Определенные примеры формы каждой из указанных вше вырезок включают треугольную, линейную форму и прямоугольную форму (треугольник в иллюстрируемом примере). Глубина  каждой из указанных выше вырезок составляет предпочтительно от 2 мм до 6 мм или предпочтительнее от 3 мм до 5 мм. Глубина  каждой из указанных выше вырезок предпочтительнее совпадает с перекрывающей шириной между указанным выше первым отделенным элементом и указанным выше вторым отделенным элементом. Когда глубина  каждой из вырезок укладывается в такой диапазон, то состояние, в котором вырезанная часть открыта, может устойчиво поддерживаться и описанные выше первый отделенный элемент и второй отделенный элемент могут быть легко отделены друг от друга после закрытия вырезанной части. Указанные выше вырезки могут быть выполнены только на первом отделенном элементе, могут быть выполнены только на втором отделенном элементе или быть выполнены и на первом, и на втором отделенном элементе.
В-4. Подложка
В указанной выше подложке может использоваться любой соответствующий материал, пока получается эффект настоящего изобретения. Определенные примеры материала для подложки включают хлопок, вискозное волокно, нейлон, уретан, полиэтилен, полипропилен, сложный полиэфир и пульпу. Поскольку такой материал имеет умеренную прочность и гибкость, то может быть получен медицинский приклеиваемый при надавливании лейкопластырь, имеющий хорошую способность удерживания формы и превосходное выполнение наложения на неровную поверхность тела индивидуума. Дополнительной специфической формой указанной выше подложки является, например, нетканый вязаный неплетеный волоконный материал, нетканый трикотажный материал, нетканый материал, полученный аэродинамическим способом расплава, уретановый нетканый материал, лист уретановой пены, лист полиэтиленовой пены, лист полипропиленовой пены или смешанный нетканый материал из пульпы и сложного акрилового эфира. Указанная выше подложка может представлять собой однослойную структуру или может представлять собой слоистую структуру, образованную из двух или более слоев. В случае слоистой структуры соответствующие слои могут быть идентичными или отличными друг от друга.
Может быть установлена любая толщина указанной выше подложки в зависимости от назначений. Толщина указанной выше подложки составляет предпочтительно от 100 мкм до 500 мкм или предпочтительнее от 200 мкм до 400 мкм. Когда толщина указанной выше подложки укладывается в пределы такого диапазона, то достигается превосходный баланс между прочностью и гибкостью медицинского приклеиваемого при надавливании лейкопластыря и можно получить достаточную способность удерживания формы и превосходное обеспечение возможности следования за неровностями поверхности тела индивидуума.
Указанная выше подложка предпочтительно имеет оконную часть, как показано, например, на каждой из фиг. 5-10. Когда указанная выше подложка имеет оконную часть, то в случае когда медицинский приклеиваемый при надавливании лейкопластырь покрывает пораженную область на поверхности тела индивидуума, медицинский приклеиваемый при надавливании лейкопластырь может быть прикреплен при одновременном обзоре пораженной области. Кроме того, в случае когда медицинский приклеиваемый при надавливании лейкопластырь используется в качестве пленочного перевязочного материала для фиксации медицинского инструмента, такого как катетер, пленочную повязку можно прикрепить при одновременном обзоре пункционной части. Указанная выше оконная часть может иметь любую соответствующую форму и размер, пока может осуществляться обзор пораженной области или положения, в котором фиксирован медицинский инструмент.
В-5. Фиксирующий материал
Медицинский приклеиваемый при надавливании лейкопластырь по настоящему изобретению предпочтительно имеет фиксирующий материал. Медицинский приклеиваемый при надавливании лейкопластырь, имеющий фиксирующий материал, как описано выше, может подходящим образом использоваться в качестве пленочной повязки, способной фиксировать медицинский инструмент. Определенные примеры медицинского приклеиваемого при надавливании лейкопластыря, имеющего фиксирующий материал (пленочную повязку), включают медицинские приклеиваемые при надавливании лейкопластыри, иллюстрируемые на фиг. 10-14. Присутствие фиксирующего материала может предоставить медицинский приклеиваемый при надавливании лейкопластырь, обеспечивающий превосходную возможность манипулирования и способный надежно фиксировать медицинский инструмент, такой как катетер, в его пункционной части. Конкретнее, добавление фиксирующего материала обеспечивает возможность одновременного расположения медицинского инструмента, такого как катетер, и медицинского приклеиваемого при надавливании лейкопластыря. Кроме того, фиксирующий материал содействует фиксации медицинского инструмента, такого как катетер, и, следовательно, обеспечивается превосходное выполнение фиксации и значительно снижается частота различий выполнения фиксации лицами, осуществляющими эту процедуру. Кроме того, количество ленты, используемой для содействия фиксации, может быть снижено ввиду такого превосходного выполнения фиксации. В результате может быть достигнуто снижение затрат и снижение нагрузки на кожу в результате наложения на нее медицинского приклеиваемого при надавливании лейкопластыря.
В качестве указанного выше фиксирующего материала может использоваться любой соответствующий фиксирующий материал, пока получается эффект настоящего изобретении. Определенные примеры материала для фиксирующего материала включают хлопок, вискозное волокно, нейлон, уретан, полиэтилен, полипропилен, сложный полиэфир и сложный акриловый эфир, пульпу и каучук. Поскольку любой такой материал имеет умеренную прочность и гибкость, то можно получить медицинский приклеиваемый при надавливании лейкопластырь, который подавляет ощущения давления медицинского инструмента, такого как катетер. Дополнительной определенной формой указанного выше фиксирующего материала является, например, нетканый вязаный неплетеный волоконный материал, нетканый трикотажный материал, нетканый материал, полученный аэродинамическим способом расплава, уретановый нетканый материал, уретановая пена, полиэтиленовая пена, полипропиленовая пена или смешанный нетканый материал из пульпы и сложного акрилового эфира. Из них предпочтительными являются уретановая пена и полиэтиленовая пена. Когда указанный выше фиксирующий материал образован из уретановой пены или полиэтиленовой пены, то может быть получен медицинский приклеиваемый при надавливании лейкопластырь с превосходным функционированием для фиксации медицинского инструмента, такого как катетер, и способный снизить физическое раздражение от медицинского инструмента, такого как катетер, оказываемое на поверхность тела индивидуума. Указанный выше фиксирующий материал может иметь однослойную структуру или может иметь слоистую структуру, образованную из двух или более слоев. В случае слоистой структуры соответствующие слои могут быть идентичными или отличными друг от друга.
Указанный выше фиксирующий материал предпочтительно обеспечен вырезкой. Когда имеется вырезка, то дополнительно повышается эффективность фиксации медицинского инструмента, такого как катетер. Указанная выше вырезка делается в любом соответствующем положении с тем, чтобы иметь любую соответствующую форму, пока медицинский инструмент, такой как катетер, можно было эффективно фиксировать. Положение, в котором делается указанная выше вырезка, представляет собой, например, поверхность фиксирующего материала напротив подложки, боковую поверхность фиксирующего материала на стороне границы между указанной выше пленочной частью и указанной выше частью содействия фиксации или угол, образованный этими поверхностями. Форма в разрезе указанной выше вырезки является, например, треугольной, четырехугольной или полукруглой.
Толщина указанного выше фиксирующего материала составляет предпочтительно от 1 мм до 13 мм или предпочтительнее от 2 мм до 8 мм. Когда толщина указанного выше фиксирующего материала меньше чем 1 мм, неровность соединительной части между пункционной частью и трансфузионной трубкой медицинского инструмента не может сглаживаться, и поэтому нельзя получить достаточную эффективность фиксации. Кроме того, прочность фиксирующего материала может быть недостаточной. Когда толщина указанного выше фиксирующего материала больше чем 13 мм, то соединительную часть между пункционной частью и трансфузионной трубкой невозможно устойчиво разместить на верхней поверхности фиксирующего материала, и, следовательно, не может быть получена достаточная фиксация. Кроме того, фиксирующий материал настолько толстый, что часть, где фиксирован медицинский инструмент, может цепляться за ткань, кровать или тому подобные предметы и игла может быть извлечена.
Каждая сторона в направлении по ширине указанного выше фиксирующего материала (то есть направлении, перпендикулярном границе между указанной выше пленочной частью и указанной выше частью содействия фиксации) имеет длину предпочтительно 5 мм или более, предпочтительнее от 5 мм до 50 мм или особенно предпочтительно от 10 мм до 30 мм. Когда длина каждой стороны в направлении по ширине указанного выше фиксирующего материала укладывается в пределы такого диапазона, то успешно может быть получен медицинский приклеиваемый при надавливании лейкопластырь соответствующего размера, имеющий прочность, достаточную для фиксации медицинского инструмента, такого как катетер. Каждая из сторон в направлении по длине указанного выше фиксирующего материала (то есть в направлении, параллельном границе между указанной выше пленочной частью и указанной выше частью содействия фиксации) имеет длину предпочтительно 2 мм или более, предпочтительнее от 2 мм до 50 мм или особенно предпочтительно от 5 мм до 50 мм. Когда длина каждой стороны в направлении по длине указанного выше фиксирующего материала укладывается в пределы такого диапазона, то может быть получен такой медицинский приклеиваемый при надавливании лейкопластырь соответствующего размера, что медицинский инструмент, такой как катетер, навряд ли выпадет из фиксирующего материала.
В-6. Фиксирующий пластырь
Когда медицинский приклеиваемый при надавливании лейкопластырь используется для фиксации медицинского инструмент (такой как медицинский приклеиваемый при надавливании лейкопластырь, иллюстрируемый на любой из фиг. 10-14), то указанный выше фиксирующий пластырь прикреплен от участка выше указанного выше основного корпуса медицинского приклеиваемого при надавливании лейкопластыря, прикрепленного к поверхности тела индивидуума, с тем чтобы содействовать фиксации медицинского инструмента медицинским приклеиваемым при надавливании лейкопластырем. Когда указанный выше фиксирующий пластырь образован как неотъемлемая часть медицинского приклеиваемого при надавливании лейкопластыря, то может быть заметно улучшена возможность манипулирования после прикрепления и фиксации медицинского приклеиваемого при надавливании лейкопластыря. Фиксирующий пластырь может иметь корпус основы и склеивающий при надавливании адгезионный слой. Детальное описание корпуса основы опущено, потому что для корпуса основы принята конструкция медицинского пластыря или перевязочного пластыря, обычно используемая в промышленности. Склеивающий при надавливании адгезионный слой представляет собой конструкцию, описанную в представленном выше разделе В-2.
С. Характерная процедура для прикрепления медицинского приклеиваемого при надавливании лейкопластыря
Фиг. 16 представляют собой схематические чертежи для иллюстрации характерной процедуры для прикрепления медицинского приклеиваемого при надавливании лейкопластыря 400 варианта осуществления, иллюстрируемого на фиг. 4. Фиг. 17 представляют собой схематические чертежи для иллюстрации характерной процедуры для прикрепления медицинского приклеиваемого при надавливании лейкопластыря 900 варианта осуществления, иллюстрируемого на фиг. 9. Процедура прикрепления для прикрепления медицинского приклеиваемого при надавливании лейкопластыря по настоящему изобретению конкретно описана в указанных вариантах осуществления в качестве репрезентативных примеров.
При прикреплении медицинского приклеиваемого при надавливании лейкопластыря 400 по настоящему изобретению, как иллюстрируется на фиг. 16А, первый отделенный элемент 431 отслаиваемой накладки сначала отслаивается от основного корпуса медицинского приклеиваемого при надавливании лейкопластыря. В этом случае, когда первый отделенный элемент 431 имеет выступающую часть, то первый отделенный элемент 431 отслаивается в направлении по ширине медицинского приклеиваемого при надавливании лейкопластыря 400 (то есть правое направление на каждом из чертежей на фиг. 16) при использовании выступающей части в качестве края для удерживания (при выступающей части 431b в качестве края для удерживания в иллюстрируемом примере). Затем, как иллюстрируется на фиг. 16В, часть первого склеивающего при надавливании адгезионного слоя 420, обнаженная в результате отслаивания первого отделенного элемента 431, прикрепляется к поверхности тела индивидуума 10. После этого, как иллюстрируется на фиг. 16С, второй отделенный элемент 432 и третий отделенный элемент 433 отслаиваемой накладки отделяются от основного корпуса медицинского приклеиваемого при надавливании лейкопластыря. В этом случае второй отделенный элемент 432 и третий отделенный элемент 433 отслаиваемой накладки отделяются в направлениях по ширине медицинского приклеиваемого при надавливании лейкопластыря 400 (то есть в направлениях влево и вправо на каждом из чертежей на фиг. 16) сгибающимися частями 432а и 433а (или когда сгибающиеся части обеспечены выступающими частями, как иллюстрируется на фиг. 4, выступающими частями 432b и 433b) в качестве краев для удерживания. Как иллюстрируется на фиг. 16D, склеивающий при надавливании адгезионный слой 420, обнаженный в результате отслаивания второго отделенного элемента 432 и третьего отделенного элемента 433, как описано выше, прикрепляется к поверхности тела индивидуума 10. Таким образом, осуществляется прикрепление основного корпуса медицинского приклеиваемого при надавливании лейкопластыря (слоистого материала пленочного материала основы 410 и первого склеивающего при надавливании адгезионного слоя 420). Медицинский приклеиваемый при надавливании лейкопластырь по настоящему изобретению характеризуется превосходной возможностью манипулирования и может быть прикреплен к поверхности тела индивидуума без образования морщин, потому что прикрепление основного корпуса медицинского приклеиваемого при надавливании лейкопластыря может выполняться поэтапным образом, как описано выше.
При прикреплении медицинского приклеиваемого при надавливании лейкопластыря 900 по настоящему изобретению, как иллюстрируется на фиг. 17А, первый отделенный элемент 931 отслаиваемой накладки сначала отделяется от основного корпуса медицинского приклеиваемого при надавливании лейкопластыря. В этом случае, когда первый отделенный элемент 931 имеет выступающую часть, то первый отделенный элемент 931 отслаивается в направлении по ширине медицинского приклеиваемого при надавливании лейкопластыря 900 (то есть направлении вправо каждого из чертежей на фиг. 17) с использованием выступающей части в качестве края для удерживания. Затем, как иллюстрируется на фиг. 17В, часть первого склеивающего при надавливании адгезионного слоя, обнаженная в результате отслаивания первого отделенного элемента 931 (то есть часть первого склеивающего при надавливании адгезионного слоя, включающая часть, соответствующую оконной части 960, и не покрытая вторым отделенным элементом 932), прикрепляется к поверхности тела индивидуума 10. После этого, как иллюстрируется на фиг. 17С, второй отделенный элемент 932 отслаиваемой накладки отделяется от основного корпуса медицинского приклеиваемого при надавливании лейкопластыря. В этом случае второй отделенный элемент 932 отслаиваемой накладки отделяется в направлении по ширине медицинского приклеиваемого при надавливании лейкопластыря 900 (то есть направление вправо каждого чертежа на фиг. 17) сгибающейся частью 932а (или выступающей частью, когда сгибающаяся часть обеспечена выступающей частью) в качестве края для удерживания. Как иллюстрируется на фиг. 17D, склеивающий при надавливании адгезионный слой, обнаженный в результате отслаивания второго отделенного элемента 932, как описано выше (то есть склеивающий при надавливании адгезионный слой, соответствующий рамочной части подложки 9640, покрытой вторым отделенным элементом 932), прикрепляется к поверхности тела индивидуума 10. Таким образом, осуществляется прикрепление основного корпуса медицинского приклеиваемого при надавливании лейкопластыря. Хотя это не иллюстрируется, может быть принята следующая процедура. То есть в указанной выше операции, показанной на фиг. 17А, часть первого отделенного элемента 931 отслаивается от основного корпуса медицинского приклеиваемого при надавливании лейкопластыря, и в указанной выше операции, показанной на фиг. 17В, обнаженный таким образом первый склеивающий при надавливании адгезионный слой прикрепляется к поверхности тела индивидуума 10. После этого в указанной выше операции, показанной на фиг. 17С, высвобождается первый отделенный элемент 931 и второй отделенный элемент 932.
Определенная процедура для прикрепления пленочной повязки
Фиг. 18 представляют схематические чертежи для иллюстрации определенной процедуры прикрепления медицинского приклеиваемого при надавливании лейкопластыря (репрезентативно пленочной повязки) в случае когда образована вырезанная часть и отслаиваемая накладка разделена на два элемента. Сначала, как иллюстрируется на фиг. 18А, медицинский инструмент (катетер в иллюстрируемом примере) 20 при помощи пункции размещен в/на поверхности тела индивидуума 10 и медицинский приклеиваемый при надавливании лейкопластырь (пленочная повязка) прикрепляется в этом состоянии. Далее конкретное описание представлено на примере медицинского приклеиваемого при надавливании лейкопластыря, иллюстрируемого на фиг. 11, в качестве репрезентативного примера.
Когда отслаиваемая накладка разделена на два элемента, при прикреплении указанного выше медицинского приклеиваемого при надавливании лейкопластыря 2000 конец пленочной части 2100 сначала скручивается, с тем чтобы каждая из пленочной части 2100 и содействующей фиксации части 2200 могла быть приведена в деформированное состояние. В результате, как иллюстрируется на фиг. 18В, вырезанная часть 2400 приводится в открытое состояние. В этом случае, когда отслаиваемая накладка имеет вырезку 2190, как описано в представленном выше разделе В-3, может поддерживаться состояние, в котором вырезанная часть 2400 открыта. Затем, как иллюстрируется на фиг. 18С, содействующая фиксации часть 2200 помещается между медицинским инструментом 20 и поверхностью тела индивидуума 10, и, следовательно, пленочная часть 2100 приводится в состояние расположения над медицинским инструментом 20. То есть медицинский инструмент 20 фиксируется на содействующей фиксации части 2200 и приводится в состояние пункции в поверхность тела индивидуума 10 под пленочной частью 2100 путем продавливания через вырезанную часть 2400.
Затем, как иллюстрируется на фиг. 18D, первый отделенный элемент 2131 (то есть отслаиваемая накладка в пленочной части) отслаивается в направлении вниз относительно показанного на чертеже изображения. Затем, как иллюстрируется на фиг. 18Е, пленочная часть прикрепляется к поверхности тела индивидуума 10 с тем, чтобы покрыть пункционную часть медицинского инструмента 20. Далее, как иллюстрируется на фиг. 18F, второй отделенный элемент 2132 (то есть отслаиваемая накладка в содействующей фиксации части) высвобождается в направлении вверх относительно показанного на чертеже изображения. Затем, как иллюстрируется на фиг. 18G, содействующая фиксации часть 2200 прикреплена к поверхности тела индивидуума 10. Далее, по требованию, фиксирующая лента 2500 высвобождается из отслаиваемой накладки и затем прикрепляется так, чтобы покрыть фиксирующий материал. Таким образом, осуществляется прикрепление медицинского приклеиваемого при надавливании лейкопластыря 2000.
Фиг. 19 представляют собой схематические чертежи для иллюстрации конкретной процедуры прикрепления медицинского приклеиваемого при надавливании лейкопластыря (репрезентативно пленочной повязки) в случае, когда образована вырезанная часть и отслаиваемая накладка разделена на три элемента. Сначала, как иллюстрируется на фиг. 19А, медицинский инструмент (катетер в иллюстрируемом примере) 20 пунктируется в поверхность тела индивидуума 10 и медицинский приклеиваемый при надавливании лейкопластырь (пленочная повязка) прикреплен в указанном состоянии. Далее конкретное описание приводится на репрезентативном примере медицинского приклеиваемого при надавливании лейкопластыря (пленочной повязки) варианта осуществления, иллюстрируемого на фиг. 12.
Когда отслаиваемая накладка разделена на три элемента, то при прикреплении указанного выше медицинского приклеиваемого при надавливании лейкопластыря 3000 конец пленочной части 3100 сначала скручивается, с тем чтобы каждая из пленочной части 3100 и содействующей фиксации части 3200 могла быть приведена в деформированное состояние, а вырезанная часть 3400 могла быть приведена в открытое состояние. Затем, как иллюстрируется на фиг. 19В, содействующая фиксации часть 3200 помещается между медицинским инструментом 20 и поверхностью тела индивидуума 10, и, следовательно, пленочная часть 3100 приводится в состояние расположения над медицинским инструментом 20. То есть медицинский инструмент 20 фиксируется на содействующей фиксации части 3200 и приводится в состояние пункции в поверхность тела индивидуума 10 под пленочной частью 3100 путем продавливания через вырезанную часть 3400.
Затем, как иллюстрируется на фиг. 19С, четвертый отделенный элемент 3134 высвобождается в направлении вниз относительно показанного на чертеже изображения с тем, чтобы части пленочной части 3100 и содействующей фиксации части 3200, соответствующей четвертому отделенному элементу 3134, могли быть прикреплены к поверхности тела индивидуума 10. Далее, как иллюстрируется на фиг. 19D, первый отделенный элемент 3131 высвобождается в направлении вверх относительно показанного на чертеже изображения, а остающаяся часть пленочной части 3100 прикрепляется к поверхности тела индивидуума 10 с тем, чтобы покрыть пунктирующую часть медицинского инструмента 20. Затем, как иллюстрируется на фиг. 19Е, второй отделенный элемент 3132 высвобождается в направлении вверх относительно показанного на чертеже изображения. Затем, как иллюстрируется на фиг. 19F, остающаяся часть содействующей фиксации части 3200 прикрепляется к поверхности тела индивидуума 10. Далее, по требованию, фиксирующая лента 3500 отклеивается от отслаиваемой накладки и затем прикрепляется так, чтобы покрыть фиксирующий материал. Таким образом, осуществляется прикрепление медицинского приклеиваемого при надавливании лейкопластыря 3000.
Фиг. 20 представляет собой схематический чертеж в перспективе для иллюстрации состояния, в котором основной корпус медицинского приклеиваемого при надавливании лейкопластыря, иллюстрируемого на каждой из фиг. 10, прикреплен к поверхности тела индивидуума. Как иллюстрируется на фиг. 20, во время прикрепления медицинского приклеиваемого при надавливании лейкопластыря, иллюстрируемого на каждой из фиг. 10, пластырь прикреплен к поверхности тела индивидуума 10 так, чтобы пленочная часть 1100 могла покрыть пункционную часть 21 медицинского инструмента, такого как катетер. Кроме того, содействующая фиксации часть 1200 прикрепляется к поверхности тела индивидуума 10. По меньшей мере одна из соединительных частей 22 между трансфузионной трубкой и пункционной частью медицинского инструмента, такого как катетер, и трансфузионная трубка 23 помещаются на фиксирующий материал 1210, и содействующая фиксации часть помогает фиксации соединительной части и трубки. Когда используется фиксирующий пластырь, то фиксирующий пластырь предпочтительно прикрепляется так, чтобы покрыть фиксирующий материал 1210, соединительную часть 22 между трансфузионной трубкой и пункционной частью медицинского инструмента, такого как катетер, и трансфузионную трубку 23 в содействующей фиксации части 1200, хотя фиксирующий пластырь не иллюстрируется. Когда медицинский инструмент, такой как катетер, фиксируется в таком состоянии, то может быть эффективно предотвращена утечка раствора лекарственного средства наружу из кровеносного сосуда ввиду движения введенной иглы катетера, снижен риск извлечения введенной иглы и смещения и открепления медицинского приклеиваемого при надавливании лейкопластыря вследствие движения катетера.
D. Виды применения
Медицинский приклеиваемый при надавливании лейкопластырь по настоящему изобретению может применяться, например, в пленочном перевязочном материале, повязке или препаративной форме в виде ленты для трандермальной абсорбции лекарственного средства.
Медицинский приклеиваемый при надавливании лейкопластырь по настоящему изобретению может применяться в качестве повязки путем образования части или всей поверхности указанного выше первого склеивающего при надавливании адгезионного слоя со стороны указанной выше отслаиваемой накладки с прокладкой для защиты пораженной части на поверхности тела индивидуума. Материал, проявляющий абсорбирующую жидкость функцию, является предпочтительным материалом, используемым в указанной выше прокладке. Конкретные примеры материала, используемого в указанной выше прокладке, включают марлю, абсорбирующий жидкость пенный материал, хлопковую ткань, неплетеную ткань, композит абсорбирующей хлопковой и неплетеной ткани и композит абсорбирующей хлопковой ткани и вязаной сети.
Медицинский приклеиваемый при надавливании лейкопластырь по настоящему изобретению может применяться в качестве препаративной формы в виде ленты для трандермальной абсорбции лекарственного средства путем включения трандермально абсорбируемого лекарственного средства в указанный выше первый склеивающий при надавливании адгезионный слой. Примеры трандермально абсорбируемого лекарственного средства включают лекарственные средства, описанные в разделе В-2.
Пример 1. Получение медицинского приклеиваемого при надавливании лейкопластыря 1
1. Наслаивание пленочного материала основы и первого склеивающего при надавливании адгезионного слоя
Полиуретановую пленку, имеющую толщину 30 мкм, использовали в качестве пленочного материала основы.
Склеивающий при надавливании адгезионный слой (первый склеивающий при надавливании адгезионный слой), образованный из акрилового склеивающего при надавливании адгезионного материала, был установлен на поверхности пленочного материала основы с тем, чтобы иметь толщину 30 мкм. Таким образом, был получен слоистый материал 1 из пленочного материала основы и первого склеивающего при надавливании адгезионного слоя. Слоистый материал 1 имел размер, составляющий от 80 мм на 80 мм.
2. Наслаивание подложки и второго склеивающего при надавливании адгезионного слоя
Нетканый вязаный неплетеный волоконный материал, имеющий толщину 300 мкм, использовали в качестве подложки. В подложке пружинным резаком была образована оконная часть размером 60 мм (направление по ширине) на 70 мм (направление по длине) в положении, удаленном на 10 мм от каждого из обоих концов в направлении по ширине и на 5 мм от каждого из обоих концов в направлении по длине. Склеивающий при надавливании адгезионный слой (второй склеивающий при надавливании адгезионный слой), образованный из акрилового склеивающего при надавливании адгезионного материала, был помещен на подложку с тем, чтобы их толщина составляла 50 мкм. Таким образом, был получен слоистый материал 2 подложки и второго склеивающего при надавливании адгезионного слоя. Слоистый материал 2 имел размер 80 мм на 80 мм.
3. Прикрепление слоистого материала 1, слоистого материала 2 и отслаиваемой накладки
Одну поверхность бумаги, имеющей толщину 100 мкм, подвергали обработке кремнийорганической смолой. Таким образом, была получена отслаиваемая накладка. Полученную отслаивающую накладку делили на первый отделенный элемент и второй отделенный элемент.
Второй отделенный элемент имел размер 150 мм (в направлении по ширине) на 80 мм (в направлении по длине). Второй отделенный элемент был прикреплен к указанному выше слоистому материалу 1 так, чтобы покрывать ширину 70 мм на одном конце в направлении по ширине первого склеивающего при надавливании адгезионного слоя слоистого материала 1, и был обеспечен сгибающейся частью шириной 80 мм в направлении по ширине (другими словами, выступающая часть имела ширину 10 мм). В этом случае второй отделенный элемент был обеспечен оконной частью так, чтобы второй отделенный элемент не покрывал часть первого склеивающего при надавливании адгезионного слоя, соответствующую оконной части.
Первый отделенный элемент имел размер 100 мм (в направлении по ширине) на 80 мм (в направлении по длине). Первый отделенный элемент был прикреплен к слоистому материалу 1 так, чтобы покрывать часть первого склеивающего при надавливании адгезионного слоя, которая не покрыта указанным выше вторым отделенным элементом (часть, имеющая ширину 10 мм на другом конце в направлении по ширине первого склеивающего при надавливании адгезионного слоя), и, кроме того, был обеспечен выступающей частью шириной 90 мм в направлении по ширине. Выступающая часть была размещена так, чтобы покрывать второй отделенный элемент и часть первого склеивающего при надавливании адгезионного слоя, соответствующую оконной части. В этом случае выступающая часть первого отделенного элемента проходила на 10 мм по направлению наружу от выступающей части второго отделенного элемента. Следует отметить, что первый отделенный элемент был перфорирован в положении, отдаленном от другого конца в направлении по ширине от первого склеивающего при надавливании слоя на 25 мм так, чтобы располагаться по существу параллельно стороне на конце в направлении по ширине.
Затем пленочный материал основы слоистого материала 1, к которому была прикреплена отслаиваемая накладка, как описано выше, и второй склеивающий при надавливании адгезионный слой указанного выше слоистого материала 2 прикрепляются друг к другу.
Таким образом, в указанном порядке был получен медицинский приклеиваемый при надавливании лейкопластырь 1, имеющий подложку, второй склеивающий при надавливании адгезионный слой, пленочный материал основы, первый склеивающий при надавливании адгезионный слой и отслаивающую накладку (первый отделенный элемент и второй отделенный элемент).
Пример 2. Получение медицинского приклеиваемого при надавливании лейкопластыря 2
1. Наслаивание пленочного материала основы и первого склеивающего при надавливании адгезионного слоя
Полиуретановую пленку, имеющую толщину 30 мкм, использовали в качестве пленочного материала основы.
Склеивающий при надавливании адгезионный слой (первый склеивающий при надавливании адгезионный слой), образованный из акрилового склеивающего при надавливании адгезионного материала, был установлен на поверхности пленочного материала основы с тем, чтобы иметь толщину 30 мкм. Таким образом, был получен слоистый материал 3 из пленочного материала основы и первого склеивающего при надавливании адгезионного слоя. Слоистый материал 3 имел размер, составляющий от 80 мм на 80 мм.
2. Наслаивание слоистого материала 3 и отслаиваемой накладки
Одну поверхность бумаги, имеющей толщину 100 мкм, подвергали обработке кремнийорганической смолой. Таким образом, была получена отслаиваемая накладка. Полученную отслаивающую накладку делили на первый отделенный элемент, второй отделенный элемент и третий отделенный элемент.
Каждый из второго отделенного элемента и третьего отделенного элемента имел размер 50 мм (в направлении по ширине) на 80 мм (в направлении по длине). Второй отделенный элемент был прикреплен к указанному выше слоистому материалу 3 так, чтобы покрывать ширину 25 мм на одном конце в направлении по ширине склеивающего при надавливании адгезионного слоя слоистого материала 3, и был обеспечен сгибающейся частью шириной 25 мм в направлении по ширине (другими словами, была получена выступающая часть). Третий отделенный элемент был прикреплен к указанному выше слоистому материалу 3 так, чтобы покрывать ширину 25 мм в направлении по ширине на другом конце склеивающего при надавливании адгезионного слоя слоистого материала 3, и был обеспечен сгибающейся частью шириной 25 мм в направлении по ширине (другими словами, выступающая часть не была образована).
Первый отделенный элемент имел размер, составляющий 30 мм (в направлении по ширине) на 80 мм (в направлении по длине). Первый отделенный элемент был прикреплен к слоистому материалу 3 так, чтобы покрывать часть склеивающего при надавливании адгезионного слоя, которая не покрыта указанными выше вторым отделенным элементом и третьим отделенным элементом.
Таким образом, в указанном порядке был получен медицинский приклеиваемый при надавливании лейкопластырь 2, включающий пленочный материал основы, склеивающий при надавливании адгезионный слой и отслаивающую накладку (первый отделенный элемент, второй отделенный элемент и третий отделенный элемент).
Пример 3. Получение медицинского приклеиваемого при надавливании лейкопластыря 3
Медицинский приклеиваемый при надавливании лейкопластырь 3 получали таким же образом, как в примере 2, за исключением того, что каждый из второго отделенного элемента и третьего отделенного элемента имел размер 55 мм (в направлении по ширине) на 80 мм (в направлении по длине), и сгибающаяся часть каждого из второго отделенного элемента и третьего отделенного элемента имела ширину 30 мм (другими словами, выступающая часть имела ширину 5 мм).
Пример 4. Получение медицинского приклеиваемого при надавливании лейкопластыря 4
Медицинский приклеиваемый при надавливании лейкопластырь 4 получали таким же образом, как в примере 1, за исключением того, что каждый из второго отделенного элемента и третьего отделенного элемента имел размер 55 мм (в направлении по ширине) на 80 мм (в направлении по длине), сгибающаяся часть каждого из второго отделенного элемента и третьего отделенного элемента имела ширину 30 мм (другими словами, выступающая часть имела ширину 5 мм), первый отделенный элемент имел размер 90 мм (в направлении по ширине) на 80 мм (в направлении по длине) и на каждой из обеих сторон в направлении по ширине первого отделенного элемента имеется выступающая часть шириной 30 мм. В этом случае выступающие части первого отделенного элемента не проходят по направлению наружу от выступающих частей второго отделенного элемента и третьего отделенного элемента.
Пример 5. Получение медицинского приклеиваемого при надавливании лейкопластыря 5
Медицинский приклеиваемый при надавливании лейкопластырь 5 получали таким же образом, как в примере 1, за исключением того, что каждый из второго отделенного элемента и третьего отделенного элемента имел размер 55 мм (в направлении по ширине) на 80 мм (в направлении по длине), сгибающаяся часть каждого из второго отделенного элемента и третьего отделенного элемента имела ширину 30 мм (другими словами, выступающая часть имела ширину 5 мм), первый отделенный элемент имел размер 100 мм (в направлении по ширине) на 80 мм (в направлении по длине) и на каждой из обеих сторон в направлении по ширине первого отделенного элемента имеется выступающая часть шириной 35 мм. В этом случае выступающие части первого отделенного элемента не проходят по направлению наружу от выступающих частей второго отделенного элемента и третьего отделенного элемента.
Пример 6. Получение пленочного перевязочного материала 1
1. Слоистый материал 4 из пленочного материала основы и первого склеивающего при надавливании адгезионного слоя
В качестве пленочного материала основы использовали полиуретановую пленку, имеющую толщину 30 мкм.
На поверхность пленочного материала основы помещали склеивающий при надавливании адгезионный слой (первый склеивающий при надавливании адгезионный слой) с тем, чтобы его толщина составляла 30 мкм. Таким образом, был получен слоистый материал 4 из материала основы и первого склеивающего при надавливании адгезионного слоя. Слоистый материал 4 имел размер 40 мм (в направлении по ширине) на 50 мм (в направлении по длине).
2. Слоистый материал 5 из подложки и третьего склеивающего при надавливании адгезионного слоя
Нетканый вязаный неплетеный волоконный материал, имеющий толщину 300 мкм, использовали в качестве подложки.
Поверхность подложки покрывали склеивающим при надавливании адгезионным слоем (третьим склеивающим при надавливании адгезионным слоем) с тем, чтобы толщина составляла 50 мкм. Таким образом, получали слоистый материал 5 из подложки и третьего склеивающего при надавливании адгезионного слоя. Слоистый материал 5 имел размер 130 мм (в направлении по ширине) на 50 мм (в направлении по длине). Далее, в слоистом материале 5 пружинным резаком формировали окно размером 30 мм (в направлении по ширине) на 40 мм (в направлении по длине) в положении, удаленном от одного конца в направлении по ширине на 5 мм и от обоих концов в направлении по длине на 5 мм.
3. Слоистый материал 10 из подложки, третьего склеивающего при надавливании адгезионного слоя, пленочного материала основы и первого склеивающего при надавливании адгезионного слоя
Один конец в направлении по ширине слоистого материала 4 и один конец в направлении по ширине слоистого материала 5 совмещали друг с другу, а третий склеивающий при надавливании адгезионный слой указанного выше слоистого материала 5 и пленочный материал основы указанного выше слоистого материала 4 прикрепляли друг к другу так, чтобы пленочный материал основы наслаивался в положении, соответствующем указанной выше оконной части. Таким образом, получали слоистый материал 10 (размером 130 мм в направлении по ширине на 50 мм в направлении по длине). Часть слоистого материала 10, соответствующая пленочной части, имела размер 40 мм (в направлении по ширине) на 50 мм (в направлении по длине), а часть слоистого материала, соответствующая содействующей фиксации части, имела размер 90 мм (в направлении по ширине) на 50 мм (в направлении по длине).
Далее, вырезанную часть, имеющую длину 30 мм, формировали в положении, соответствующем внутреннему концу указанного выше пленочного материала основы, чтобы она была перпендикулярной от одного направленного по длине конца слоистого материала 10.
4. Отслаиваемая накладка
Одну сторону бумаги, имеющей толщину 100 мкм, подвергали обработке кремнийорганической смолой. Таким образом, была получена отслаиваемая накладка. Полученная отслаиваемая накладка была разделена на первый отделенный элемент и второй оделенный элемент. Первый отделенный элемент имел размер 90 мм (в направлении по ширине) на 50 мм (в направлении по длине), а второй отделенный элемент имел размер 198 мм (в направлении по ширине) на 50 мм (в направлении по длине).
Направленный по ширине конец со стороны слоистого материала 10, не имеющей пленочного материала основы (другими словами, часть, соответствующая содействующей фиксации части), и один направленный по ширине конец второго отделенного элемента совмещали друг с другом. Затем второй отделенный элемент отгибали назад в положении, отдаленном от совмещенных концов на 94 мм, так, чтобы третий склеивающий при надавливании адгезионный слой и поверхность второго отделенного элемента, подвергнутая обработке кремнийорганической смолой, были прикреплены друг к другу. В этом случае сгибающаяся часть первого отделенного элемента имела ширину 104 мм. Следует отметить, что вырезки, каждая из которых имела глубину 4 мм и ширину 4 мм, иллюстрируемые на фиг. 15, были непрерывно сформированы на первом отделенном элементе с интервалом 10 мм.
Далее, направленный по ширине конец со стороны слоистого материала 10, имеющей пленочный материал основы (другими словами, часть, соответствующая пленочной части), и один направленный по ширине конец первого отделенного элемента совмещали друг с другом. Затем первый отделенный элемент отгибали назад в положении, отдаленном от совмещенных концов на 40 мм, так, чтобы первый склеивающий при надавливании адгезионный слой и поверхность первого отделенного элемента, подвергнутая обработке кремнийорганической смолой, были прикреплены друг к другу. В этом случае сгибающаяся часть второго отделенного элемента имела ширину 50 мм.
Каждый из первого отделенного элемента и второго отделенного элемента имел удлиненную часть, проходящую от направленного по ширине конца слоистого материала 10 на 10 мм. Кроме того, первый отделенный элемент и второй отделенный элемент перекрывали друг друга на ширину 4 мм.
5. Фиксирующий материал
Полиуретановую пену (выпускаемую компанией Sekisui Chemical Company, Limited, серии Volara ES, толщина: 5 мм), разрезанную на куски размером 35 мм в продольном направлении на 25 мм в поперечном направлении, использовали в качестве фиксирующего материала. Фиксирующий материал посредством клеящего агента в виде горячего расплава на основе олефина был прикреплен в такое положение, чтобы самое короткое расстояние от вырезанной части до конца фиксирующего материала на стороне вырезанной части составляло 45 мм на подложке со стороны слоистого материала 10, не имеющего пленочного материала основы (другими словами, части, соответствующей части, содействующей фиксации), так что каждая продольная сторона фиксирующего материала была по существу параллельна направлению по ширине слоистого материала 10, а каждая поперечная сторона фиксирующего материала была по существу параллельна направлению по длине слоистого материала 10.
6. Фиксирующий пластырь
Склеивающий при надавливании адгезионный слой, образованный из акрилового склеивающего при давлении адгезионного материала, наносили на нетканый вязаный неплетеный волоконный материал, имеющий толщину 300 мкм, с тем, чтобы указанный слой имел толщину 50 мкм. Таким образом, был получен фиксирующий пластырь. Фиксирующий пластырь разрезали на куски размером 25 мм по ширине на 50 мм по длине, и затем внешняя сторона первого отделенного элемента, отогнутая назад, как описано выше (сторона, подверженная обработке кремнийорганической смолой), и склеивающий при давлении адгезионный слой фиксирующего пластыря были прикреплены друг к другу.
Таким образом, был получен пленочный перевязочный материал 1, аналогичный перевязочному материалу, иллюстрируемому на фиг. 13, за исключением присутствия части фиксирующего пластыря.
Пример 7. Получение пленочного перевязочного материала 2
Пленочный перевязочный материал 2 получали таким же образом, как в примере 6, за исключением того, что установленная длина вырезанной части составляла 40 мм, полиэтиленовая пена (выпускаемая компанией Sekisui Chemical Company, Limited, серии Volara IF, толщина: 2 мм), разрезанная на куски размером 5 мм в продольном направлении на 2 мм в поперечном направлении, использовалась в качестве фиксирующего материала, и самое короткое установленное расстояние от вырезанной части до конца фиксирующего материала на стороне вырезанной части составляло 20 мм.
Пример 8. Получение пленочного перевязочного материала 3
Пленочный перевязочный материал 3 получали таким же образом, как в примере 6, за исключением того, что установленная длина вырезанной части составляла 35 мм, акриловая/олефиновая неплетеная ткань (выпускаемая компанией Japan Vilene Company, Ltd., толщина: 2 мм), разрезанная на куски размером 10 мм в продольном направлении на 25 мм в поперечном направлении, использовалась в качестве фиксирующего материала, и самое короткое установленное расстояние от вырезанной части до конца фиксирующего материала на стороне вырезанной части составляло 15 мм.
Пример 9. Получение пленочного перевязочного материала 4
Пленочный перевязочный материал 4 получали таким же образом, как в примере 6, за исключением того, что установленная длина вырезанной части составляла 25 мм, полиэтиленовая пена (выпускаемая компанией Sekisui Chemical Company, Limited, серии Volara IF, толщина: 1 мм), разрезанная на куски размером 35 мм в продольном направлении на 25 мм в поперечном направлении, использовалась в качестве фиксирующего материала, и самое короткое установленное расстояние от вырезанной части до конца фиксирующего материала на стороне вырезанной части составляло 5 мм.
Пример 10. Получение пленочного перевязочного материала 5
Пленочный перевязочный материал 5 получали таким же образом, как в примере 6, за исключением того, что установленная длина вырезанной части составляла 45 мм, полиэтиленовая пена (выпускаемая компанией INOAC CORPORATION, торговое название: P.E-LITE, толщина: 13 мм), разрезанная на куски размером 5 мм в продольном направлении на 15 мм в поперечном направлении, использовалась в качестве фиксирующего материала, и самое короткое установленное расстояние от вырезанной части до конца фиксирующего материала на стороне вырезанной части составляло 25 мм.
Пример 11. Получение пленочного перевязочного материала 6
Пленочный перевязочный материал 6 получали таким же образом, как в примере 6, за исключением того, что установленная длина вырезанной части составляла 10 мм, полиэтиленовая пена (выпускаемая компанией TAKIRON Co., Ltd., KALSOFT, толщина: 3 мм), разрезанная на куски размером 50 мм в продольном направлении на 50 мм в поперечном направлении, использовалась в качестве фиксирующего материала, и самое короткое установленное расстояние от вырезанной части до конца фиксирующего материала на стороне вырезанной части составляло 25 мм.
Пример 12. Получение пленочного перевязочного материала 7
Пленочный перевязочный материал 7 получали таким же образом, как в примере 6, за исключением того, что установленная длина вырезанной части составляла 5 мм, нетканый вязаный неплетеный волоконный материал, разрезанный на куски размером 20 мм в продольном направлении на 25 мм в поперечном направлении, использовался в качестве фиксирующего материала, второй отделенный элемент имел установленный размер 95 мм (в направлении по ширине) на 50 мм (в направлении по длине) и установленная ширина его сгибающейся части составляла 5 мм, первый отделенный элемент имел установленный размер 50 мм на 50 мм и не был отогнут назад, первый отделенный элемент был выполнен для перекрытия второго отделенного элемента на ширину 10 мм и самое короткое установленное расстояние от вырезанной части до конца фиксирующего материала на стороне вырезанной части составляло 30 мм.
Пример 13. Получение пленочного перевязочного материала 8
Пленочный перевязочный материал 8 получали таким же образом, как в примере 12, за исключением того, что установленная длина вырезанной части составляла 48 мм, полиэтиленовая пена (выпускаемая компанией INOAC CORPORATION, торговое название: P.E-LITE, толщина: 16 мм), разрезанная на куски размером 10 мм в продольном направлении на 10 мм в поперечном направлении, использовалась в качестве фиксирующего материала и самое короткое установленное расстояние от вырезанной части до конца фиксирующего материала на стороне вырезанной части составляло 50 мм.
Пример 14. Получение пленочного перевязочного материала 9
Пленочный перевязочный материал 9 получали таким же образом, как в примере 12, за исключением того, что установленная длина вырезанной части составляла 48 мм, полиэтиленовая пена (выпускаемая компанией Sekisui Chemical Company, Limited, серии Volara IF, толщина: 2 мм), разрезанная на куски размером 3 мм в продольном направлении на 1,5 мм в поперечном направлении, использовалась в качестве фиксирующего материала и самое короткое установленное расстояние от вырезанной части до конца фиксирующего материала на стороне вырезанной части составляло 3 мм.
Пример 14. Получение пленочного перевязочного материала 10
Пленочный перевязочный материал 10 получали таким же образом, как в примере 6, за исключением того, что фиксирующий материал не использовали.
Сравнительный пример 1. Получение медицинского приклеиваемого при надавливании лейкопластыря 6
1. Наслоение пленочного материала основы и склеивающего при надавливании адгезионного слоя
В качестве пленочного материала основы использовали полиуретановую пленку, имеющую толщину 30 мкм.
Склеивающий при надавливании адгезионный слой, образованный из акрилового склеивающего при надавливании адгезионного материала, наслаивали на поверхность пленочного материала основы так, чтобы толщина этого слоя составила 30 мкм. Таким образом, был получен слоистый материал 6 из пленочного материала основы и склеивающего при надавливании адгезионного слоя.
2. Наслаивание слоистого материала 6 и отслаиваемой накладки
Одну сторону бумаги, имеющей толщину 100 мкм, подвергали обработке кремнийорганической смолой. Таким образом, была получена отслаиваемая накладка. Отслаивающую накладку прикрепляли так, чтобы покрыть весь склеивающий при надавливании адгезионный слой указанного выше слоистого материала 6. Таким образом, получали медицинский приклеиваемый при надавливании лейкопластырь, имеющий размер 80 мм (в направлении по ширине) на 80 мм (в направлении по длине).
Сравнительный пример 2. Получение медицинского приклеиваемого при надавливании лейкопластыря 7
Медицинский приклеиваемый при надавливании лейкопластырь 7 получали таким же образом, как в сравнительном примере 1, за исключением того, что отслаиваемая накладка была разделена на первый отделенный элемент (размером 40 мм (в направлении по ширине) на 80 мм (в направлении по длине)) и второй отделенный элемент (размером 40 мм (в направлении по ширине) на 80 мм (в направлении по длине)).
Сравнительный пример 3. Получение медицинского приклеиваемого при надавливании лейкопластыря 8
Медицинский приклеиваемый при надавливании лейкопластырь 8 получали таким же образом, как в сравнительном примере 1, за исключением того, что отслаиваемая накладка была разделена на первый отделенный элемент (размером 30 мм (в направлении по ширине) на 80 мм (в направлении по длине)), второй отделенный элемент (размером 25 мм (в направлении по ширине) на 80 мм (в направлении по длине)) и третий отделенный элемент (размером 25 мм (в направлении по ширине) на 80 мм (в направлении по длине)).
Сравнительный пример 4. Получение пленочного перевязочного материала 11
Склеивающий при надавливании адгезионный слой, образованный из акрилового склеивающего при надавливании адгезионного материала, наслаивали на полиуретановую пленку, имеющую толщину 30 мкм, так, чтобы толщина этого слоя составила 30 мкм. Отслаивающую накладку получали обработкой одной стороны бумаги, имеющей толщину 100 мкм, подвергали обработке кремнийорганической смолой и затем поверхность отслаиваемой накладки, подвергнутую обработке кремнийорганической смолой, прикрепляли друг к другу. Таким образом, был получен пленочный перевязочный материал 11, имеющий размер 50 мм (в направлении по ширине) на 40 мм (в направлении по длине).
Способы оценки медицинского приклеиваемого при надавливании лейкопластыря
Каждый из медицинских приклеиваемых при надавливании лейкопластырей, полученных в примерах 1-5 и сравнительных примерах 1-3, описанных выше, прикрепляли к пластиковой трубке цилиндрической формы, имеющей диаметр 76 мм и длину 300 мм, в соответствии с процедурой, иллюстрируемой на фиг. 17, для каждого из примера 1 и сравнительного примера 2, процедурой, иллюстрируемой на фиг. 16, для каждого из примеров 2-5 и сравнительного примера 3, или такой процедурой, при которой отслаиваемая накладка была удалена перед прикреплением основного корпуса медицинского приклеиваемого при надавливании лейкопластыря для сравнительного примера 1. Затем возможность манипулирования во время прикрепления и в состоянии после прикрепления оценивали, как описано ниже. В таблице 1 показаны результаты оценки.
(1) Возможность манипулирования
Оценку возможности манипулирования выполняли на основании следующих критериев (i) во время отслаивания первого отделенного элемента каждого из примеров 1-5 и сравнительных примеров 2 и 3 и во время отслаивания отслаиваемой накладки сравнительного примера 1 (операция (а) на каждой из фиг. 16А и 17А), (ii) при временном укладывании основного корпуса каждого медицинского приклеиваемого при надавливании лейкопластыря после отслаивания первого отделенного элемента (операция b) на каждой из фиг. 16B и 17B) и (iii) во время отслаивания второго отделенного элемента и третьего отделенного элемента (операция с) на каждой из фиг. 16С и 17С).
: Хорошая возможность манипулирования
◯・: Возможность манипулирования без затруднений
Δ: Некоторые трудности при манипулировании
×: Затруднения при манипулировании
(2) Морщины и смещение
Визуально оценивали присутствие или отсутствие морщин и смещения каждого медицинского приклеиваемого при надавливании лейкопластыря в состоянии после прикрепления.
Способы оценки пленочного перевязочного материала
Медицинский катетер (набор для переливания крови SHUR-PLUG, выпускаемый компанией TERUMO CORPORATION, или SurFlow Flash 22G, выпускаемый компанией TERUMO CORPORATION) накладывали на кожу и затем катетер покрывали каждым из пленочных перевязочных материалов примеров 6-15 в соответствии с процедурой, иллюстрируемой на фиг. 18. Далее, фиксирующий пластырь прикрепляли поверх фиксирующего материала для усиления фиксированного состояния. В случае использования пленочного перевязочного материала сравнительного примера 4 отслаиваемая накладка была удалена, перед тем как кончик катетера был покрыт полиуретановой пленкой. Возможность манипулирования после фиксации катетера и практическая эффективность фиксации во время во время вытягивания трубки катетера рукой оценивали на основании следующих критериев оценки. В таблице 2 показаны результаты оценки.
(1) Возможность манипулирования
Оценку выполняли на основании тех же критериев оценки, что и описанные выше критерии оценки возможности манипулирования медицинским приклеиваемым при надавливании лейкопластырем.
(2) Практическая эффективность фиксации
: Достигается ощущение стабильности
◯・: Отклонение не наблюдается
Δ: Отклонение почти не наблюдается
×: Наблюдается отклонение.
Далее, предел прочности на растяжение при вытягивании катетера измеряли и оценивали в соответствии со следующей процедурой.
(3) Предел прочности на растяжение
На предплечье помещали катетер и пленочный перевязочный материал прикрепляли таким же образом, как описано выше. После прикрепления и выдерживания в течение 30 мин предел прочности на растяжение (предел прочности на сдвиг при отслаивании), затем при вытягивании катетера со скоростью 100 мм/мин на 20 мм в направлении, параллельном направлению, в котором катетер был фиксирован, измеряли автографом (автографом AG-IS, выпускаемым компанией Shimadzu Corporation).
Поскольку функция каждого из медицинских приклеиваемых при надавливании лейкопластырей (примеры 1 и 3-5), в каждом из которых второй отделенный элемент и третий отделенный элемент имели выступающие части, осуществлялась удерживанием выступающих частей, то дополнительно была повышена эффективность выполнения серии операций от начала операции прикрепления до временного укладывания (ii).
Как показано в каждом из примеров 1-5, медицинский приклеиваемый при надавливании лейкопластырь по настоящему изобретению таков, что отслаиваемая накладка разделена на три или два элемента и второй отделенный элемент и третий отделенный элемент имеют сгибающиеся части. Соответственно, основной корпус медицинского приклеиваемого при надавливании лейкопластыря может быть прикреплен к поверхности тела индивидуума в соответствии с процедурой, включающей (i) высвобождение первого отделенного элемента, (ii) прикрепление медицинского приклеиваемого при надавливании лейкопластыря к поверхности тела индивидуума после указанного отслаивания и (iii) высвобождение второго отделенного элемента и третьего отделенного элемента после указанного прикрепления. В результате может быть эффективно выполнена каждая из операций (i)-(iii). Кроме того, медицинский приклеиваемый при надавливании лейкопластырь по настоящему изобретению может быть прикреплен в состоянии, в котором подавляется образование морщин и смещение.
Первый отделенный элемент медицинского приклеиваемого при надавливании лейкопластыря может особенно эффективно высвобождаться в случае, когда выступающая часть первого отделенного элемента проходит в направлении наружу от второго отделенного элемента и третьего отделенного элемента (каждый из примеров 1 и 5).
Каждый из второго отделенного элемента и третьего отделенного элемента медицинского приклеиваемого при надавливании лейкопластыря может особенно эффективно высвобождаться в случае, когда выступающие части второго отделенного элемента и третьего отделенного элемента проходят в направлении наружу от пленочного материала основы (каждый из примеров 1 и 3-5).
Каждый из пленочных перевязочных материалов примеров 6-15 характеризуется превосходной возможностью манипулирования, потому что каждая из их отслаиваемых накладок разделена на два элемента и каждый отделенный элемент имеет сгибающуюся часть и выступающую часть. Кроме того, каждый из пленочных перевязывающих материалов примеров 6-15 характеризуется превосходной возможностью манипулирования и эффективной фиксацией, потому что каждый из пленочных перевязочных материалов имеет вырезанную часть. Кроме того, как показано в каждом из примеров 6-14, присутствие фиксирующего материала может обеспечить получение пленочного перевязочного материала с еще лучшей эффективностью фиксации. Кроме того, как иллюстрируется в каждом из примеров 6-11, применение фиксирующего материала, имеющего определенную толщину и определенный размер, может обеспечить получение пленочного перевязочного материала, существенно превосходящего в эффективности фиксации.
Кроме того, для каждого из пленочных перевязочных материалов примеров 6-15 с крайней легкостью выполняли операцию повторного прикрепления, потому что их фиксирующие пластыри легко отклеивались.
Медицинский приклеиваемый при надавливании лейкопластырь по настоящему изобретению особенно подходит для использования в качестве каждого из следующих материалов: пленочного перевязочного материала и повязки для защиты, например, раневой части на поверхности тела индивидуума; пленочного перевязочного материала для фиксации медицинского инструмента, такого как катетер; или в качестве препаративной формы для ленты, обеспечивающей трансдермальную абсорбцию лекарственного средства.